(57)【要約】  ナノ材料調製方法、組成物、および物品を開示および特許請求する。かかる方法は、これまでの方法に対して、改善された形態を有するナノ材料を提供することができる。かかる材料は、電子用途において有用である。
2014507553.tif 000002
【特許請求の範囲】
【請求項１】
少なくとも１つの第１の還元性金属イオンと、少なくとも１つのＩＵＰＡＣ  Ｇｒｏｕｐ  ３、ＩＵＰＡＣ  Ｇｒｏｕｐ  ４、ＩＵＰＡＣ  Ｇｒｏｕｐ  ５、ＩＵＰＡＣ  Ｇｒｏｕｐ  ６、またはＩＵＰＡＣ  Ｇｒｏｕｐ  ７からの元素もしくは元素のイオンを含む、少なくとも１つの第２の金属または金属イオンとを含む、少なくとも１つの組成物を提供することであって、前記少なくとも１つの第２の金属または金属イオンは、前記少なくとも１つの第１の還元性金属イオンとは原子番号において異なる、組成物を提供することと、
前記少なくとも１つの第１の還元性金属イオンを、少なくとも１つの第１の金属に還元することと、を含む、方法。
【請求項２】
前記少なくとも１つの第１の還元性金属イオンは、少なくとも１つの貨幣金属イオン、少なくとも１つのＩＵＰＡＣ  Ｇｒｏｕｐ  １１からの元素のイオン、または少なくとも１つの銀イオンのうちの１つ以上を含む、請求項１に記載の方法。
【請求項３】
前記少なくとも１つの組成物は、前記少なくとも１つの第２の金属または金属イオンを含む、少なくとも１つの金属酸化物化合物を含む、請求項１に記載の方法。
【請求項４】
前記少なくとも１つの金属酸化物化合物は、金属酸化物ハロゲン化物化合物または遷移金属酸化物化合物のうちの少なくとも１つを含む、請求項３に記載の方法。
【請求項５】
前記少なくとも１つの第２の金属または金属イオンは、＋４以上の酸化状態を含む、請求項１に記載の方法。
【請求項６】
前記少なくとも１つの第２の金属または金属イオンは、少なくとも１つのＩＵＰＡＣ  Ｇｒｏｕｐ  ３からの元素または元素のイオンを含む、請求項１に記載の方法。
【請求項７】
前記少なくとも１つの第２の金属または金属イオンは、少なくとも１つのＩＵＰＡＣ  Ｇｒｏｕｐ  ４からの元素ｆまたは元素のイオンを含む、請求項１に記載の方法。
【請求項８】
前記少なくとも１つの第２の金属または金属イオンは、少なくとも１つのＩＵＰＡＣ  Ｇｒｏｕｐ  ５からの元素または元素のイオンを含む、請求項１に記載の方法。
【請求項９】
前記少なくとも１つの第２の金属または金属イオンは、少なくとも１つのＩＵＰＡＣ  Ｇｒｏｕｐ  ６からの元素または元素のイオンを含む、請求項１に記載の方法。
【請求項１０】
前記少なくとも１つの第２の金属または金属イオンは、少なくとも１つのＩＵＰＡＣ  Ｇｒｏｕｐ  ７からの元素または元素のイオンを含む、請求項１に記載の方法。
【請求項１１】
請求項１に記載の方法に従って生成される、少なくとも１つの第１の金属。
【請求項１２】
請求項１に記載の方法に従って生成される、前記少なくとも１つの第１の金属を含む、少なくとも１つの金属ナノワイヤ。
【請求項１３】
約５０〜約１０，０００のアスペクト比を含む、請求項１２に記載の少なくとも１つの金属ナノワイヤ。
【請求項１４】
約１０ｎｍ〜約３００ｎｍの平均直径を含む、請求項１２に記載の少なくとも１つの金属ナノワイヤ。
【請求項１５】
約２５ｎｍ〜約６０ｎｍの平均直径を含む、請求項１２に記載の少なくとも１つの金属ナノワイヤ。
【請求項１６】
約６０ｎｍ〜約１４０ｎｍの平均直径を含む、請求項１２に記載の少なくとも１つの金属ナノワイヤ。
【請求項１７】
約１４０ｎｍ〜約２６０ｎｍの平均直径を含む、請求項１２に記載の少なくとも１つの金属ナノワイヤ。
【請求項１８】
少なくとも１つの銀ナノワイヤを含む、請求項１２に記載の少なくとも１つの金属ナノワイヤ。
【請求項１９】
請求項１に記載の方法に従って生成される、少なくとも１つの第１の金属を含む、物品。
【請求項２０】
電子ディスプレイ、タッチスクリーン、ポータブル電話、セルラ電話、コンピュータディスプレイ、ラップトップコンピュータ、タブレットコンピュータ、購買時点キオスク、音楽プレーヤ、テレビ、電子ゲーム、電子書籍リーダ、透明電極、太陽電池、発光ダイオード、電子デバイス、医療用撮像デバイス、または医療用撮像媒体のうちの少なくとも１つを含む、請求項１９に記載の物品。
【発明の詳細な説明】
【技術分野】
【０００１】
本発明は、ナノワイヤ調整方法の技術に関する。
【背景技術】
【０００２】
銀ナノワイヤ（１０〜２００のアスペクト比）の一般調製は、既知である。例えば、その全体として、参照することによって、本明細書に組み込まれる、Ａｎｇｅｗ．Ｃｈｅｍ．Ｉｎｔ．Ｅｄ．２００９，４８，６０，Ｙ．Ｘｉａ，Ｙ．Ｘｉｏｎｇ，Ｂ．Ｌｉｍ，Ｓ．Ｅ．Ｓｋｒａｂａｌａｋを参照されたい。かかる調製は、典型的に、他の形態よりも、ワイヤ形成を「触媒する」ように、Ｆｅ２＋またはＣｕ２＋イオンを採用する。しかしながら、所望の長さおよび幅を有する銀ナノワイヤの制御された調製は、知られていない。例えば、Ｆｅ２＋は、多様な長さまたは厚さを生成し、Ｃｕ２＋は、多くの用途に対しては厚すぎるワイヤを生成する。
【０００３】
ワイヤ形成を触媒するために使用される金属イオンは、一般的には、主に、金属ハロゲン化物塩として、通常、金属塩化物、例えば、ＦｅＣｌ２またはＣｕＣｌ２として、提供されると報告される。例えば、ＮａＣｌ、ＣｏＣｌ２、ＣｕＣｌ２、ＮｉＣｌ２、およびＺｎＣｌ２に言及する、Ｊ．Ｊｉｕ，Ｋ．Ｍｕｒａｉ，Ｄ．Ｋｉｍ，Ｋ．Ｋｉｍ，Ｋ．Ｓｕｇａｎｕｍａ，Ｍａｔ．Ｃｈｅｍ．＆Ｐｈｙｓ．，２００９，１１４，３３３；ＳｎＣｌ４を説明する、日本国特許出願公開第ＪＰ２００９１５５６７４号；ＮａＣｌ、ＫＣｌ、ＭｇＣｌ２、ＣａＣｌ２、ＭｎＣｌ２、ＣｕＣｌ２、およびＦｅＣｌ３に言及する、Ｓ．Ｎａｎｄｉｋｏｎｄａ，“Ｍｉｃｒｏｗａｖｅ  Ａｓｓｉｓｔｅｄ  Ｓｙｎｔｈｅｓｉｓ  ｏｆ  Ｓｉｌｖｅｒ  Ｎａｎｏｒｏｄｓ，”Ｍ．Ｓ．Ｔｈｅｓｉｓ，Ａｕｂｕｒｎ  Ｕｎｉｖｅｒｓｉｔｙ，Ａｕｇｕｓｔ  ９，２０１０；ＮａＣｌ、ＫＣｌ、ＭｇＣｌ２、ＣａＣｌ２、ＭｎＣｌ２、ＣｕＣｌ２、ＦｅＣｌ３、Ｎａ２Ｓ、およびＮａＩを開示する、Ｓ．Ｎａｎｄｉｋｏｎｄａ  ａｎｄ  Ｅ．Ｗ．Ｄａｖｉｓ，“Ｅｆｆｅｃｔｓ  ｏｆ  Ｓａｌｔ  Ｓｅｌｅｃｔｉｏｎ  ｏｎ  ｔｈｅ  Ｒａｐｉｄ  Ｓｙｎｔｈｅｓｉｓ  ｏｆ  Ｓｉｌｖｅｒ  Ｎａｎｏｗｉｒｅｓ，”Ａｂｓｔｒａｃｔ  ＩＮＯＲ−２９９，２４０ｔｈ  ＡＣＳ  Ｎａｔｉｏｎａｌ  Ｍｅｅｔｉｎｇ，Ｂｏｓｔｏｎ，ＭＡ，Ａｕｇｕｓｔ  ２２−２７，２０１０；Ｍｎ２＋を開示する、中国特許出願公開第ＣＮ１０１９３４３７７号；Ｐｄ２＋を開示する、Ｙ．Ｃ．Ｌｕ，Ｋ．Ｓ．Ｃｈｏｕ，Ｎａｎｏｔｅｃｈ．，２０１０，２１，２１５７０７；ならびにＮａＣｌ、ＭｎＣｌ２、およびＮａ２Ｓを開示する、中国特許出願公開第ＣＮ１０２０２９４００号を参照されたい。
【先行技術文献】
【特許文献】
【０００４】
【特許文献１】欧州特許出願公開第１９１８０４６号明細書
【発明の概要】
【発明が解決しようとする課題】
【０００５】
本発明は、ナノ材料の調整方法を提供することを目的とする。
【課題を解決するための手段】
【０００６】
少なくとも一部の実施形態は、少なくとも１つの第１の還元性金属イオンと、少なくとも１つのＩＵＰＡＣ  Ｇｒｏｕｐ  ３、ＩＵＰＡＣ  Ｇｒｏｕｐ  ４、ＩＵＰＡＣ  Ｇｒｏｕｐ  ５、ＩＵＰＡＣ  Ｇｒｏｕｐ  ６、またはＩＵＰＡＣ  Ｇｒｏｕｐ  ７からの元素もしくは元素のイオンを含む、少なくとも１つの第２の金属または金属イオンとを含む、少なくとも１つの組成物を提供することであって、少なくとも１つの第２の金属または金属イオンは、少なくとも１つの第１の還元性金属イオンとは原子番号において異なる、組成物を提供することと、少なくとも１つの第１の還元性金属イオンを、少なくとも１つの第１の金属に還元することと、を含む、方法を提供する。
【０００７】
少なくとも一部の場合において、少なくとも１つの第１の還元性金属イオンは、例えば、少なくとも１つの貨幣金属イオン、少なくとも１つのＩＵＰＡＣ  Ｇｒｏｕｐ  １１からの元素のイオン、または少なくとも１つの銀イオンのうちの１つ以上を含むことができる。
【０００８】
少なくとも一部の実施形態において、少なくとも１つの組成物は、少なくとも１つの第２の金属または金属イオンを含む、少なくとも１つの金属酸化物化合物を含むことができる。かかる金属酸化物化合物は、例えば、金属酸化物ハロゲン化物化合物または遷移金属酸化物化合物のうちの少なくとも１つを含むことができる。少なくとも一部の場合において、少なくとも１つの第２の金属または金属イオンは、＋４以上の酸化状態を含むことができる。
【０００９】
少なくとも１つの第２の金属または金属イオンは、一部の場合において、少なくとも１つのＩＵＰＡＣ  Ｇｒｏｕｐ  ３からの元素もしくは元素のイオン、または少なくとも１つのＩＵＰＡＣ  Ｇｒｏｕｐ  ４からの元素、または少なくとも１つのＩＵＰＡＣ  Ｇｒｏｕｐ  ５からの元素もしくは元素のイオン、または少なくとも１つのＩＵＰＡＣ  Ｇｒｏｕｐ  ６からの元素もしくは元素のイオン、または少なくとも１つのＩＵＰＡＣ  Ｇｒｏｕｐ  ７からの元素もしくは元素のイオンを含むことができる。少なくとも１つの第２の金属または金属イオンは、他の場合において、ＩＵＰＡＣ  Ｇｒｏｕｐ  ４、５、６、または７のうちの２つ以上からの元素もしくは元素のイオンを含むことができる。
【００１０】
他の実施形態は、かかる方法に従って生成される、少なくとも１つの第１の金属を提供する。
【００１１】
さらに他の実施形態は、かかる方法に従って生成される、少なくとも１つの第１の金属を含む、金属ナノワイヤを提供する。一部の場合において、かかる金属ナノワイヤは、例えば、約５０〜約１０，０００のアスペクト比を含むことができる。かかるナノワイヤは、例えば、約１０ｎｍ〜約３００ｎｍ、または約２５ｎｍ〜約６０ｎｍ、または約６０ｎｍ〜約１４０ｎｍ、または約１４０ｎｍ〜約２６０ｎｍの平均直径を含むことができる。一部の場合において、かかる金属ナノワイヤは、少なくとも１つの銀ナノワイヤを含むことができる。
【００１２】
なおさらに他の実施形態は、かかる方法に従って生成される、少なくとも１つの第１の金属を含む、物品を提供する。かかる物品は、例えば、電子ディスプレイ、タッチスクリーン、ポータブル電話、セルラ電話、コンピュータディスプレイ、ラップトップコンピュータ、タブレットコンピュータ、購買時点キオスク、音楽プレーヤ、テレビ、電子ゲーム、電子書籍リーダ、透明電極、太陽電池、発光ダイオード、電子デバイス、医療用撮像デバイス、または医療用撮像媒体のうちの１つ以上を含むことができる。
【００１３】
これらの実施形態、ならびに他の改変および修正は、以下の図面の簡単な説明、発明を実施するための形態、例示的な実施形態、実施例、図面、および請求項から、より良好に理解され得る。提供されるいずれの実施形態も、例解的な例として与えられるに過ぎない。本質的に達成される他の望ましい目的および利点が、当業者には着想され得るか、または明らかになり得る。本発明は、添付の請求項によって定義される。
【図面の簡単な説明】
【００１４】
【図１】実施例１の銀ナノワイヤ生成物の光学顕微鏡写真を示す。
【図２】実施例１の銀ナノワイヤ生成物の走査電子顕微鏡写真を示す。
【図３】実施例５の銀ナノワイヤ生成物の光学顕微鏡写真を示す。
【図４】実施例６の銀ナノワイヤ生成物の光学顕微鏡写真を示す。
【図５】実施例７の銀ナノワイヤ生成物の光学顕微鏡写真を示す。
【図６】実施例８の銀ナノワイヤ生成物の光学顕微鏡写真を示す。
【図７】実施例９の銀ナノワイヤ生成物の光学顕微鏡写真を示す。
【図８】４５分の反応時間での実施例１０の銀ナノワイヤ生成物の光学顕微鏡写真を示す。
【図９】６０分の反応時間での実施例１０の銀ナノワイヤ生成物の光学顕微鏡写真を示す。
【図１０】実施例１１の銀ナノワイヤ生成物の光学顕微鏡写真を示す。
【図１１】実施例１２の銀ナノワイヤ生成物の光学顕微鏡写真を示す。
【図１２】実施例１３の銀ナノワイヤ生成物の光学顕微鏡写真を示す。
【図１３】実施例１４の銀ナノワイヤ生成物の光学顕微鏡写真を示す。
【図１４】実施例１５の銀ナノワイヤ生成物の光学顕微鏡写真を示す。
【図１５】実施例１５の銀ナノワイヤ生成物の光学顕微鏡写真を示す。
【図１６】実施例１６の銀ナノワイヤ生成物の光学顕微鏡写真を示す。
【図１７】実施例１６の銀ナノワイヤ生成物の光学顕微鏡写真を示す。
【図１８】実施例１７の銀ナノワイヤ生成物の光学顕微鏡写真を示す。
【図１９】実施例１８の銀ナノワイヤ生成物の光学顕微鏡写真を示す。
【図２０】実施例１９の銀ナノワイヤ生成物の光学顕微鏡写真を示す。
【図２１】実施例２０の銀ナノワイヤ生成物の光学顕微鏡写真を示す。
【発明を実施するための形態】
【００１５】
本文書において言及される全ての公開物、特許、および特許文書は、参照することによって、個々に組み込まれるかのように、それらの全体として、参照することによって、本明細書に組み込まれる。
【００１６】
それらの全体として、参照することにより、各々組み込まれる；２０１０年１２月９日に出願され、ＭＥＴＡＬ  ＩＯＮ  ＣＡＴＡＬＹＳＩＳ  ＯＦ  ＭＥＴＡＬ  ＩＯＮ  ＲＥＤＵＣＴＩＯＮ，ＭＥＴＨＯＤＳ，ＣＯＭＰＯＳＩＴＩＯＮＳ，ＡＮＤ  ＡＲＴＩＣＬＥＳと題される、米国仮出願第６１／４２１，２９４号；２０１０年１２月１６日に出願され、ＭＥＴＡＬ  ＩＯＮ  ＣＡＴＡＬＹＳＩＳ  ＯＦ  ＭＥＴＡＬ  ＩＯＮ  ＲＥＤＵＣＴＩＯＮ，ＭＥＴＨＯＤＳ，ＣＯＭＰＯＳＩＴＩＯＮＳ，ＡＮＤ  ＡＲＴＩＣＬＥＳと題される、米国仮出願第６１／４２３，７４４号；２０１１年５月２３日に出願され、ＮＡＮＯＷＩＲＥ  ＰＲＥＰＡＲＡＴＩＯＮ  ＭＥＴＨＯＤＳ，ＣＯＭＰＯＳＩＴＩＯＮＳ，ＡＮＤ  ＡＲＴＩＣＬＥＳと題される、米国仮出願第６１／４８８，８２４号；２０１１年５月２３日に出願され、ＭＥＴＡＬ  ＩＯＮ  ＣＡＴＡＬＹＳＩＳ  ＯＦ  ＭＥＴＡＬ  ＩＯＮ  ＲＥＤＵＣＴＩＯＮ，ＭＥＴＨＯＤＳ，ＣＯＭＰＯＳＩＴＩＯＮＳ，ＡＮＤ  ＡＲＴＩＣＬＥＳと題される、米国仮出願第６１／４８８，８３４号；２０１１年５月２３日に出願され、ＭＥＴＡＬ  ＩＯＮ  ＣＡＴＡＬＹＳＩＳ  ＯＦ  ＭＥＴＡＬ  ＩＯＮ  ＲＥＤＵＣＴＩＯＮ，ＭＥＴＨＯＤＳ，ＣＯＭＰＯＳＩＴＩＯＮＳ，ＡＮＤ  ＡＲＴＩＣＬＥＳと題される、米国仮出願第６１／４８８，８４０号；２０１１年５月２３日に出願され、ＭＥＴＡＬ  ＩＯＮ  ＣＡＴＡＬＹＳＩＳ  ＯＦ  ＭＥＴＡＬ  ＩＯＮ  ＲＥＤＵＣＴＩＯＮ，ＭＥＴＨＯＤＳ，ＣＯＭＰＯＳＩＴＩＯＮＳ，ＡＮＤ  ＡＲＴＩＣＬＥＳと題される、米国仮出願第６１／４８８，８８０号；２０１１年５月２３日に出願され、ＮＡＮＯＷＩＲＥ  ＰＲＥＰＡＲＡＴＩＯＮ  ＭＥＴＨＯＤＳ，ＣＯＭＰＯＳＩＴＩＯＮＳ，ＡＮＤ  ＡＲＴＩＣＬＥＳと題される、米国仮出願第６１／４８８，９４５号；２０１１年５月２３日に出願され、ＮＡＮＯＷＩＲＥ  ＰＲＥＰＡＲＡＴＩＯＮ  ＭＥＴＨＯＤＳ，ＣＯＭＰＯＳＩＴＩＯＮＳ，ＡＮＤ  ＡＲＴＩＣＬＥＳと題される、米国仮出願第６１／４８８，９７７号；２０１１年５月２３日に出願され、ＮＡＮＯＷＩＲＥ  ＰＲＥＰＡＲＡＴＩＯＮ  ＭＥＴＨＯＤＳ，ＣＯＭＰＯＳＩＴＩＯＮＳ，ＡＮＤ  ＡＲＴＩＣＬＥＳと題される、米国仮出願第６１／４８８，９８３号；２０１１年６月７日に出願され、ＮＡＮＯＷＩＲＥ  ＰＲＥＰＡＲＡＴＩＯＮ  ＭＥＴＨＯＤＳ，ＣＯＭＰＯＳＩＴＩＯＮＳ，ＡＮＤ  ＡＲＴＩＣＬＥＳと題される、米国仮出願第６１／４９４，０７２号；２０１１年８月１２日に出願され、ＮＡＮＯＷＩＲＥ  ＰＲＥＰＡＲＡＴＩＯＮ  ＭＥＴＨＯＤＳ，ＣＯＭＰＯＳＩＴＩＯＮＳ，ＡＮＤ  ＡＲＴＩＣＬＥＳと題される、米国仮出願第６１／５２２，７４１号；２０１１年８月１６日に出願され、ＮＡＮＯＷＩＲＥ  ＰＲＥＰＡＲＡＴＩＯＮ  ＭＥＴＨＯＤＳ，ＣＯＭＰＯＳＩＴＩＯＮＳ，ＡＮＤ  ＡＲＴＩＣＬＥＳと題される、米国仮出願第６１／５２３，９７７号；および２０１１年８月１６日に出願され、ＮＡＮＯＷＩＲＥ  ＰＲＥＰＡＲＡＴＩＯＮ  ＭＥＴＨＯＤＳ，ＣＯＭＰＯＳＩＴＩＯＮＳ，ＡＮＤ  ＡＲＴＩＣＬＥＳと題される、米国仮出願第６１／５２３，９８７号。
【００１７】
還元性金属イオンおよび金属生成物
一部の実施形態は、少なくとも１つの還元性金属イオンを、少なくとも１つの金属に還元することを含む、方法を提供する。還元性金属イオンは、いくつかの組の反応条件の下で、金属に還元することができるカチオンである。かかる方法において、少なくとも１つの第１の還元性金属イオンは、例えば、少なくとも１つの貨幣金属イオンを含むことができる。貨幣金属イオンは、銅、銀、および金を含む、貨幣金属のうちの１つのイオンである。または、かかる還元性金属イオンは、例えば、少なくとも１つのＩＵＰＡＣ  Ｇｒｏｕｐ  １１の元素のイオンを含むことができる。例示的な還元性金属イオンは、銀カチオンである。かかる還元性金属イオンは、一部の場合において、塩として提供することができる。例えば、銀カチオンは、例えば、硝酸銀として提供される場合がある。
【００１８】
かかる実施形態において、少なくとも１つの金属は、少なくとも１つの還元性金属イオンを還元することができる金属である。例えば、銀は、銀カチオンを還元することができるであろう金属であろう。
【００１９】
これらの方法はまた、例えば、他のＩＵＰＡＣ  Ｇｒｏｕｐ  １１の元素の還元性カチオン、他の貨幣金属の還元性カチオン等を含む、銀カチオン以外の還元性金属カチオンにも適用可能であると考えられる。これらの方法はまた、例えば、ナノ立方体、ナノロッド、ナノピラミッド、ナノチューブ等といった、ナノワイヤ以外の生成物を調製するために使用することができる。かかる生成物は、例えば、透明電極、太陽電池、発光ダイオード、他の電子デバイス、医療用撮像デバイス、医療用撮像媒体等といった、物品に組み込むことができる。
【００２０】
ＩＵＰＡＣ  Ｇｒｏｕｐ  ３、４、５、６、または７からの金属または金属イオン
一部の実施形態において、少なくとも１つの還元性金属イオンは、少なくとも１つのＩＵＰＡＣ  Ｇｒｏｕｐ  ３、４、５、６、または７からの金属または金属イオンを含む、少なくとも１つの第２の金属または金属イオンの存在下で還元される。少なくとも１つの第２の金属または金属イオンは、一部の場合において、少なくとも１つのＩＵＰＡＣ  Ｇｒｏｕｐ  ３からの元素もしくは元素のイオン、または少なくとも１つのＩＵＰＡＣ  Ｇｒｏｕｐ  ４からの元素もしくは元素のイオン、または少なくとも１つのＩＵＰＡＣ  Ｇｒｏｕｐ  ５からの元素もしくは元素のイオン、または少なくとも１つのＩＵＰＡＣ  Ｇｒｏｕｐ  ６からの元素もしくは元素のイオン、または少なくとも１つのＩＵＰＡＣ  Ｇｒｏｕｐ  ７からの元素もしくは元素のイオンを含むことができる。少なくとも１つの第２の金属または金属イオンは、他の場合において、ＩＵＰＡＣ  Ｇｒｏｕｐ  ４、５、６、または７のうちの２つ以上からの元素もしくは元素のイオンを含むことができる。
【００２１】
出願人は、ＩＵＰＡＣ  Ｇｒｏｕｐ  ３、４、５、６、または７からの金属または金属イオンが、厚さ、または長さ、またはその両方の望ましい制御を伴って、しばしば、非ワイヤ汚染の改善された制御を伴って、例えば、銀ナノワイヤといった金属ナノワイヤを調製するために使用することができるということを発見した。
【００２２】
ＩＵＰＡＣ  Ｇｒｏｕｐ  ３の金属または金属イオンは、スカンジウム、スカンジウムのイオン、イットリウム、イットリウムのイオン、ランタン、およびランタンのイオンを含む。ＩＵＰＡＣ  Ｇｒｏｕｐ  ３の金属または金属イオンを含む例示的な化合物は、塩化スカンジウム（ＩＩ）六水和物、塩化イットリウム（ＩＩＩ）六水和物、および塩化ランタン（ＩＩＩ）七水和物である。例えば、＋２、＋３、または＋４といった、種々の金属イオン酸化状態が、有用であると考えられる。
【００２３】
ＩＵＰＡＣ  Ｇｒｏｕｐ  ４の金属または金属イオンは、チタン、チタンのイオン、ジルコニウム、ジルコニウムのイオン、ハフニウム、およびハフニウムのイオンを含む。ＩＵＰＡＣ  Ｇｒｏｕｐ  ４の金属または金属イオンを含む、例示的な化合物は、塩化チタン（ＩＶ）、四塩化ジルコニウムビス（テトラヒドロフラン）付加物、および四塩化ハフニウムビス（テトラヒドロフラン）付加物である。例えば、＋２、＋３、または＋４といった種々の金属イオン酸化状態が、有用であると考えられる。
【００２４】
ＩＵＰＡＣ  Ｇｒｏｕｐ  ５の金属または金属イオンは、バナジウム、バナジウムのイオン、ニオブ、ニオブのイオン、タンタル、およびタンタルのイオンを含む。ＩＵＰＡＣ  Ｇｒｏｕｐ  ５の金属または金属イオンを含む、例示的な化合物は、塩化バナジウム（ＩＩＩ）、塩化ニオブ（Ｖ）、および塩化タンタル（Ｖ）である。例えば、＋２、＋３、＋４、＋５、またはそれ以上といった種々の金属イオン酸化状態が、有用であると考えられる。
【００２５】
ＩＵＰＡＣ  Ｇｒｏｕｐ  ６の金属または金属イオンは、クロム、クロムのイオン、モリブデン、モリブデンのイオン、タングステン、およびタングステンのイオンを含む。ＩＵＰＡＣ  Ｇｒｏｕｐ  ６の金属または金属イオンを含む、例示的な化合物は、塩化クロム（ＩＩＩ）六水和物、二塩化二酸化モリブデン（ＶＩ）、および塩化タングステン（ＩＶ）である。例えば、＋２、＋３、または＋４といった種々の金属イオン酸化状態が、有用であると考えられる。
【００２６】
ＩＵＰＡＣ  Ｇｒｏｕｐ  ７の金属または金属イオンは、マンガン、マンガンのイオン、テクネチウム、テクネチウムのイオン、レニウム、およびレニウムのイオンを含む。ＩＵＰＡＣ  Ｇｒｏｕｐ  ７の金属または金属イオンを含む、例示的な化合物は、塩化マンガン（ＩＩ）および塩化レニウム（ＩＩＩ）である。例えば、＋３、＋４、＋５、＋６、または＋７といった他の金属イオン酸化状態もまた、有用な結果を提供し得ると考えられる。
【００２７】
ＩＵＰＡＣ  Ｇｒｏｕｐ  ３、４、５、６、または７からの金属または金属イオンはまた、例えば、遷移金属酸化物化合物といった金属酸化物化合物、または例えば、モリブデン、タングステン、バナジウム、ジルコニウム等といった、少なくとも１つのＩＵＰＡＣ  Ｇｒｏｕｐ  ３、４、５、６、または７からの金属原子を含むものといった、金属酸化物ハロゲン化物化合物を含むことができる。一部の場合において、金属酸化物化合物は、金属酸化物塩化物化合物といった、金属酸化物ハロゲン化物化合物を含むことができる。金属酸化物ハロゲン化物化合物は、例えば、遷移金属塩化物化合物といった、遷移金属酸化物ハロゲン化物化合物を含むことができる。例示的な金属酸化物化合物は、ＭｏＯ２Ｃｌ２、ＭｏＯＣｌ４、ＷＯ２Ｃｌ２、ＷＯＣｌ４、およびＶＯＣｌ３である。
【００２８】
ナノ構造、ナノ構造、ナノワイヤ、および物品
一部の実施形態において、かかる方法によって形成される金属生成物は、例えば、１次元ナノ構造といった、ナノ構造である。ナノ構造は、３００ｎｍ未満の少なくとも１つの「ナノスケール」寸法を有する構造である。かかるナノ構造の例は、ナノロッド、ナノワイヤ、ナノチューブ、ナノピラミッド、ナノプリズム、ナノプレート等である。「１次元」ナノ構造は、例えば、少なくとも約１０、または少なくとも約１００、または少なくとも約２００、または少なくとも約１０００倍大きいといった、他の２つのナノスケール寸法よりもはるかに大きい１つの寸法を有する。
【００２９】
かかる１次元ナノ構造は、一部の場合において、ナノワイヤを含むことができる。ナノワイヤは、２つの短い寸法（厚さ寸法）が３００ｎｍ未満である一方で、第３の寸法（長さ寸法）が１ミクロン超、好ましくは１０ミクロン超であり、アスペクト比（２つの厚さ寸法のうちのより大きいものに対する長さ寸法の比）が５超である、１次元ナノ構造である。ナノワイヤは、他の可能な使用の中でも、電子デバイスにおいて導体として、または光学デバイスにおいて素子として、採用されている。銀ナノワイヤが、一部のかかる用途において、好ましい。
【００３０】
本出願の組成物および方法は、ナノワイヤ直径の調整を可能にする。一部の場合において、ナノワイヤは、特定の範囲の厚さを有し得る。より薄いナノワイヤが、透明性が重要である用途において有用であり得る一方、より厚いナノワイヤは、高電流密度を必要とする用途において有用であり得る。中程度の範囲の厚さが、かかる特性のバランスを達成するためには有用であり得る。かかるナノワイヤは、例えば、約１０ｎｍ〜約３００ｎｍ、または約２５ｎｍ〜約２６０ｎｍ、または約２５ｎｍ〜約６０ｎｍ、または約６０ｎｍ〜約１４０ｎｍ、または約１４０ｎｍ〜約２６０ｎｍの平均直径を含むことができる。
【００３１】
かかる方法は、例えば、ナノ立方体、ナノロッド、ナノピラミッド、ナノチューブ等といった、ナノワイヤ以外のナノ構造を調製するために使用することができる。ナノワイヤおよび他のナノ構造生成物は、例えば、電子ディスプレイ、タッチスクリーン、ポータブル電話、セルラ電話、コンピュータディスプレイ、ラップトップコンピュータ、タブレットコンピュータ、購買時点キオスク、音楽プレーヤ、テレビ、電子ゲーム、電子書籍リーダ、透明電極、太陽電池、発光ダイオード、他の電子デバイス、医療用撮像デバイス、医療用撮像媒体等といった、物品に組み込むことができる。
【００３２】
調製方法
例えば、ナノワイヤといったナノ構造を調製する一般的な方法は、「ポリオール」プロセスである。かかるプロセスは、例えば、その全体として、参照することによって、本明細書に組み込まれる、Ａｎｇｅｗ．Ｃｈｅｍ．Ｉｎｔ．Ｅｄ．２００９，４８，６０，Ｙ．Ｘｉａ，Ｙ．Ｘｉｏｎｇ，Ｂ．Ｌｉｍ，Ｓ．Ｅ．Ｓｋｒａｂａｌａｋにおいて説明される。かかるプロセスは、典型的に、例えば、銀カチオンといった金属カチオンを、例えば、銀ナノワイヤといった所望の金属ナノ構造生成物に還元する。かかる還元は、例えば、エチレングリコール（ＥＧ）、プロピレングリコール、ブタンジオール、グリセロール、糖、炭水化物等といった、１つ以上のポリオール；例えば、ポリビニルピロリジノン（ポリビニルピロリドンもしくはＰＶＰとしても知られる）、他の極性重合体または共重合体、界面活性剤、酸等といった、１つ以上の保護剤；および１つ以上の金属イオンを含むことができる、反応混合物において行うことができる。これらのおよび他の構成要素は、当該技術分野において既知であるように、かかる反応混合物において使用することができる。還元は、例えば、約１２０℃〜約１９０℃、または約８０℃〜約１９０℃の１つ以上の温度で行うことができる。
【００３３】
例示的な実施形態
その全体として、参照することによって、本明細書に組み込まれる、２０１０年１２月９日に出願され、ＭＥＴＡＬ  ＩＯＮ  ＣＡＴＡＬＹＳＩＳ  ＯＦ  ＭＥＴＡＬ  ＩＯＮ  ＲＥＤＵＣＴＩＯＮ，ＭＥＴＨＯＤＳ，ＣＯＭＰＯＳＩＴＩＯＮＳ，ＡＮＤ  ＡＲＴＩＣＬＥＳと題する、米国仮出願第６１／４２１，２９４号は、以下の２７の非限定的な例示的な実施形態を開示した。
Ａ．少なくとも１つの第１の還元性金属イオンを含む、少なくとも１つの第１の化合物と、
前記少なくとも１つの第１の還元性金属とは原子番号において異なる、少なくとも１つの第２の金属または金属イオンを含む、少なくとも１つの第２の化合物であって、前記少なくとも１つの第２の金属または金属イオンは、少なくとも１つのＩＵＰＡＣ  Ｇｒｏｕｐ  ７からの元素を含む、少なくとも１つの第２の化合物と、
少なくとも１つの溶媒と、を含む、組成物を提供することと、
少なくとも１つの第１の還元性金属イオンを、少なくとも１つの第１の金属に還元することと、を含む、方法。
Ｂ．組成物は、少なくとも１つの保護剤をさらに含む、実施形態Ａの方法。
Ｃ．少なくとも１つの保護剤は、１つ以上の界面活性剤、１つ以上の酸、または１つ以上の極性重合体のうちの少なくとも１つを含む、実施形態Ｂの方法。
Ｄ．少なくとも１つの保護剤は、ポリビニルピロリジノンを含む、実施形態Ｂの方法。
Ｅ．少なくとも１つの保護剤を不活性化することをさらに含む、実施形態Ｂの方法。
Ｆ．少なくとも１つの第１の還元性金属イオンは、少なくとも１つの貨幣金属イオンを含む、実施形態Ａの方法。
Ｇ．少なくとも１つの第１の還元性金属イオンは、少なくとも１つのＩＵＰＡＣ  Ｇｒｏｕｐ  １１からの元素のイオンを含む、実施形態Ａの方法。
Ｈ．少なくとも１つの第１の還元性金属イオンは、少なくとも１つの銀のイオンを含む、実施形態Ａの方法。
Ｊ．少なくとも１つの第１の化合物は、硝酸銀を含む、実施形態Ａの方法。
Ｋ．少なくとも１つの第２の金属または金属イオンは、マンガンまたはマンガンのイオンを含む、実施形態Ａの方法。
Ｌ．少なくとも１つの第２の化合物は、前記少なくとも１つの第２の金属または金属イオンの少なくとも１つの塩を含む、実施形態Ａの方法。
Ｍ．少なくとも１つの塩は、少なくとも１つの塩化物を含む、実施形態Ｌの方法。
Ｎ．少なくとも１つの溶媒は、少なくとも１つのポリオールを含む、実施形態Ａの方法。
Ｐ．少なくとも１つの溶媒は、エチレングリコール、プロピレングリコール、グリセロール、１つ以上の糖、または１つ以上の炭水化物のうちの少なくとも１つを含む、実施形態Ａの方法。
Ｑ．組成物は、約０．０００１〜約０．１の少なくとも１つの第１の還元性金属イオンのモルに対する、少なくとも１つの第２の金属または金属の総モルの比を有する、実施形態Ａの方法。
Ｒ．還元は、約１２０℃〜約１９０℃の１つ以上の温度で行われる、実施形態Ａの方法。
Ｓ．組成物、少なくとも１つの第１の還元性金属イオンを含む少なくとも１つの化合物、少なくとも１つの第２の金属もしくは金属イオン、または少なくとも１つの溶媒のうちの１つ以上を不活性化することをさらに含む、実施形態Ａの方法。
Ｔ．実施形態Ａの方法に従って生成される、少なくとも１つの第１の金属。
Ｕ．実施形態Ａの方法に従って生成される、少なくとも１つの第１の金属を含む、少なくとも１つの物品。
Ｖ．少なくとも１つの第１の金属は、１つ以上のナノワイヤ、ナノ立方体、ナノロッド、ナノピラミッド、またはナノチューブを含む、実施形態Ｕの少なくとも１つの物品。
Ｗ．少なくとも１つの第１の金属は、約１０ｎｍ〜約５００ｎｍの平均直径を有する、少なくとも１つの物体を含む、実施形態Ｕの少なくとも１つの物品。
Ｘ．少なくとも１つの第１の金属は、約５０〜約１０，０００のアスペクト比を有する、少なくとも１つの物体を含む、実施形態Ｕの少なくとも１つの物品。
Ｙ．約１０ｎｍ〜約１５０ｎｍの平均直径、および約５０〜約１０，０００のアスペクト比を有する、少なくとも１つの金属ナノワイヤ。
Ｚ．少なくとも１つの金属は、少なくとも１つの貨幣金属を含む、実施形態Ｙのナノワイヤ。
ＡＡ．少なくとも１つの金属は、少なくとも１つのＩＵＰＡＣ  Ｇｒｏｕｐ  １１の元素を含む、実施形態Ｙのナノワイヤ。
ＡＢ．少なくとも１つの金属は、銀を含む、実施形態Ｙのナノワイヤ。
ＡＣ．実施形態Ｙの少なくとも１つの金属ナノワイヤを含む、少なくとも１つの物品。
【００３４】
その全体として、参照することによって、本明細書に組み込まれる、２０１０年１２月１６日に出願され、ＭＥＴＡＬ  ＩＯＮ  ＣＡＴＡＬＹＳＩＳ  ＯＦ  ＭＥＴＡＬ  ＩＯＮ  ＲＥＤＵＣＴＩＯＮ，ＭＥＴＨＯＤＳ，ＣＯＭＰＯＳＩＴＩＯＮＳ，ＡＮＤ  ＡＲＴＩＣＬＥＳと題する、米国仮出願第６１／４２３，７４４号は、以下の２７の非限定的な例示的な実施形態を開示した。
ＡＤ．少なくとも１つの第１の還元性金属イオンを含む、少なくとも１つの第１の化合物と、
前記少なくとも１つの第１の還元性金属とは原子番号において異なる、少なくとも１つの第２の金属または金属イオンを含む、少なくとも１つの第２の化合物であって、前記少なくとも１つの第２の金属または金属イオンは、４＋以上の酸化状態を有する、少なくとも１つの元素を含む、少なくとも１つの第２の化合物と、
少なくとも１つの溶媒と、を含む、組成物を提供することと、
少なくとも１つの第１の還元性金属イオンを、少なくとも１つの第１の金属に還元することと、を含む、方法。
ＡＥ．組成物は、少なくとも１つの保護剤をさらに含む、実施形態ＡＤの方法。
ＡＦ．少なくとも１つの保護剤は、１つ以上の界面活性剤、１つ以上の酸、または１つ以上の極性重合体のうちの少なくとも１つを含む、実施形態ＡＥの方法。
ＡＧ．少なくとも１つの保護剤は、ポリビニルピロリジノンを含む、実施形態ＡＥの方法。
ＡＨ．少なくとも１つの保護剤を不活性化することをさらに含む、実施形態ＡＥの方法。
ＡＪ．少なくとも１つの第１の還元性金属イオンは、少なくとも１つの貨幣金属イオンを含む、実施形態ＡＤの方法。
ＡＫ．少なくとも１つの第１の還元性金属イオンは、少なくとも１つのＩＵＰＡＣ  Ｇｒｏｕｐ  １１からの元素のイオンを含む、実施形態ＡＤの方法。
ＡＬ．少なくとも１つの第１の還元性金属イオンは、少なくとも１つの銀のイオンを含む、実施形態ＡＤの方法。
ＡＭ．少なくとも１つの第１の化合物は、硝酸銀を含む、実施形態ＡＤの方法。
ＡＮ．少なくとも１つの第２の金属または金属イオンは、ニオブまたはニオブのイオンを含む、実施形態ＡＤの方法。
ＡＰ．少なくとも１つの第２の化合物は、前記少なくとも１つの第２の金属または金属イオンの少なくとも１つの塩を含む、実施形態ＡＤの方法。
ＡＱ．少なくとも１つの塩は、少なくとも１つの塩化物を含む、実施形態ＡＰの方法。
ＡＲ．少なくとも１つの溶媒は、少なくとも１つのポリオールを含む、実施形態ＡＤの方法。
ＡＳ．少なくとも１つの溶媒は、エチレングリコール、プロピレングリコール、グリセロール、１つ以上の糖、または１つ以上の炭水化物のうちの少なくとも１つを含む、実施形態ＡＤの方法。
ＡＴ．組成物は、約０．０００１〜約０．１の少なくとも１つの第１の還元性金属イオンのモルに対する、少なくとも１つの第２の金属または金属の総モルの比を有する、実施形態ＡＤの方法。
ＡＵ．還元は、約１２０℃〜約１９０℃の１つ以上の温度で行われる、実施形態ＡＤの方法。
ＡＶ．組成物、少なくとも１つの第１の還元性金属イオンを含む少なくとも１つの化合物、少なくとも１つの第２の金属もしくは金属イオン、または少なくとも１つの溶媒のうちの１つ以上を不活性化することをさらに含む、実施形態ＡＤの方法。
ＡＷ．実施形態ＡＤの方法に従って生成される、少なくとも１つの第１の金属。
ＡＸ．実施形態ＡＤの方法に従って生成される、少なくとも１つの第１の金属を含む、少なくとも１つの物品。
ＡＹ．少なくとも１つの第１の金属は、１つ以上のナノワイヤ、ナノ立方体、ナノロッド、ナノピラミッド、またはナノチューブを含む、実施形態ＡＸの少なくとも１つの物品。
ＡＺ．少なくとも１つの第１の金属は、約１０ｎｍ〜約５００ｎｍの平均直径を有する、少なくとも１つの物体を含む、実施形態ＡＸの少なくとも１つの物品。
ＢＡ．少なくとも１つの第１の金属は、約５０〜約１０，０００のアスペクト比を有する、少なくとも１つの物体を含む、実施形態ＡＸの少なくとも１つの物品。
ＢＢ．約１０ｎｍ〜約１５０ｎｍの平均直径、および約５０〜約１０，０００のアスペクト比を有する、少なくとも１つの金属ナノワイヤ。
ＢＣ．少なくとも１つの金属は、少なくとも１つの貨幣金属を含む、実施形態ＢＢのナノワイヤ。
ＢＤ．少なくとも１つの金属は、少なくとも１つのＩＵＰＡＣ  Ｇｒｏｕｐ  １１の元素を含む、実施形態ＢＢのナノワイヤ。
ＢＥ．少なくとも１つの金属は、銀を含む、実施形態ＢＢのナノワイヤ。
ＢＦ．少なくとも１つの実施形態ＢＢの金属ナノワイヤを含む、少なくとも１つの物品。
【００３５】
その全体として、参照することによって、本明細書に組み込まれる、２０１１年５月２３日に出願され、ＮＡＮＯＷＩＲＥ  ＰＲＥＰＡＲＡＴＩＯＮ  ＭＥＴＨＯＤＳ，ＣＯＭＰＯＳＩＴＩＯＮＳ，ＡＮＤ  ＡＲＴＩＣＬＥＳと題する、米国仮出願第６１／４８８，８２４号は、以下の２７の非限定的な例示的な実施形態を開示した。
ＢＧ．少なくとも１つの第１の還元性金属イオンを含む、少なくとも１つの第１の化合物と、
前記少なくとも１つの第１の還元性金属とは原子番号において異なる、少なくとも１つの第２の金属または金属イオンを含む、少なくとも１つの第２の化合物であって、前記少なくとも１つの第２の金属または金属イオンは、少なくとも１つのＩＵＰＡＣ  Ｇｒｏｕｐ  ７からの元素を含む、少なくとも１つの第２の化合物と、
少なくとも１つの溶媒と、を含む、組成物を提供することと、
少なくとも１つの第１の還元性金属イオンを、少なくとも１つの第１の金属に還元することと、を含む、方法。
ＢＨ．組成物は、少なくとも１つの保護剤をさらに含む、実施形態ＢＧの方法。
ＢＪ．少なくとも１つの保護剤は、１つ以上の界面活性剤、１つ以上の酸、または１つ以上の極性重合体のうちの少なくとも１つを含む、実施形態ＢＨの方法。
ＢＫ．少なくとも１つの保護剤は、ポリビニルピロリジノンを含む、実施形態ＢＨの方法。
ＢＬ．少なくとも１つの保護剤を不活性化することをさらに含む、実施形態ＢＨの方法。
ＢＭ．少なくとも１つの第１の還元性金属イオンは、少なくとも１つの貨幣金属イオンを含む、実施形態ＢＧの方法。
ＢＮ．少なくとも１つの第１の還元性金属イオンは、少なくとも１つのＩＵＰＡＣ  Ｇｒｏｕｐ  １１からの元素のイオンを含む、実施形態ＢＧの方法。
ＢＰ．少なくとも１つの第１の還元性金属イオンは、少なくとも１つの銀のイオンを含む、実施形態ＢＧの方法。
ＢＱ．少なくとも１つの第１の化合物は、硝酸銀を含む、実施形態ＢＧの方法。
ＢＲ．少なくとも１つの第２の金属または金属イオンは、レニウムまたはレニウムのイオンを含む、実施形態ＢＧの方法。
ＢＳ．少なくとも１つの第２の化合物は、少なくとも１つの塩化物を含む、実施形態ＢＧの方法。
ＢＴ．少なくとも１つの第２の化合物は、塩化レニウム（ＩＩＩ）を含む、実施形態ＢＧの方法。
ＢＵ．少なくとも１つの溶媒は、少なくとも１つのポリオールを含む、実施形態ＢＧの方法。
ＢＶ．少なくとも１つの溶媒は、エチレングリコール、プロピレングリコール、グリセロール、１つ以上の糖、または１つ以上の炭水化物のうちの少なくとも１つを含む、実施形態ＢＧの方法。
ＢＷ．組成物は、約０．０００１〜約０．１の少なくとも１つの第１の還元性金属イオンの総モルに対する、少なくとも１つの第２の金属または金属イオンの総モルの比を有する、実施形態ＢＧの方法。
ＢＸ．還元は、約１２０℃〜約１９０℃の１つ以上の温度で行われる、実施形態ＢＧの方法。
ＢＹ．組成物、少なくとも１つの第１の還元性金属イオンを含む少なくとも１つの化合物、少なくとも１つの第２の金属もしくは金属イオン、または少なくとも１つの溶媒のうちの１つ以上を不活性化することをさらに含む、実施形態ＢＧの方法。
ＢＺ．実施形態ＢＧの方法に従って生成される、少なくとも１つの第１の金属。
ＣＡ．実施形態ＢＧの方法に従って生成される、少なくとも１つの第１の金属を含む、少なくとも１つの物品。
ＣＢ．少なくとも１つの第１の金属は、１つ以上のナノワイヤ、ナノ立方体、ナノロッド、ナノピラミッド、またはナノチューブを含む、実施形態ＣＡの少なくとも１つの物品。
ＣＣ．少なくとも１つの第１の金属は、約１０ｎｍ〜約５００ｎｍの平均直径を有する、少なくとも１つの物体を含む、実施形態ＣＡの少なくとも１つの物品。
ＣＤ．少なくとも１つの第１の金属は、約５０〜約１０，０００のアスペクト比を有する、少なくとも１つの物体を含む、実施形態ＣＡの少なくとも１つの物品。
ＣＥ．約１０ｎｍ〜約１５０ｎｍの平均直径、および約５０〜約１０，０００のアスペクト比を有する、少なくとも１つの金属ナノワイヤ。
ＣＦ．少なくとも１つの金属ナノワイヤは、少なくとも１つの貨幣金属を含む、実施形態ＣＥのナノワイヤ。
ＣＧ．少なくとも１つの金属ナノワイヤは、少なくとも１つのＩＵＰＡＣ  Ｇｒｏｕｐ  １１の元素を含む、実施形態ＣＥのナノワイヤ。
ＣＨ．少なくとも１つの金属ナノワイヤは、銀を含む、実施形態ＣＥのナノワイヤ。
ＣＪ．少なくとも１つの実施形態ＣＥの金属ナノワイヤを含む、少なくとも１つの物品。
【００３６】
その全体として、参照することによって、本明細書に組み込まれる、２０１１年５月２３日に出願され、ＭＥＴＡＬ  ＩＯＮ  ＣＡＴＡＬＹＳＩＳ  ＯＦ  ＭＥＴＡＬ  ＩＯＮ  ＲＥＤＵＣＴＩＯＮ，ＭＥＴＨＯＤＳ，ＣＯＭＰＯＳＩＴＩＯＮＳ，ＡＮＤ  ＡＲＴＩＣＬＥＳと題する、米国仮出願第６１／４８８，８３４号は、以下の２７の非限定的な例示的な実施形態を開示した。
ＣＫ．少なくとも１つの第１の還元性金属イオンを含む、少なくとも１つの第１の化合物と、
前記少なくとも１つの第１の還元性金属とは原子番号において異なる、少なくとも１つの第２の金属または金属イオンを含む、少なくとも１つの第２の化合物であって、前記少なくとも１つの第２の金属または金属イオンは、少なくとも１つのＩＵＰＡＣ  Ｇｒｏｕｐ  ５からの元素を含む、少なくとも１つの第２の化合物と、
少なくとも１つの溶媒と、を含む、組成物を提供することと、
少なくとも１つの第１の還元性金属イオンを、少なくとも１つの第１の金属に還元することと、を含む、方法。
ＣＬ．組成物は、少なくとも１つの保護剤をさらに含む、実施形態ＣＫの方法。
ＣＭ．少なくとも１つの保護剤は、１つ以上の界面活性剤、１つ以上の酸、または１つ以上の極性重合体のうちの少なくとも１つを含む、実施形態ＣＬの方法。
ＣＮ．少なくとも１つの保護剤は、ポリビニルピロリジノンを含む、実施形態ＣＬの方法。
ＣＰ．少なくとも１つの保護剤を不活性化することをさらに含む、実施形態ＣＬの方法。
ＣＱ．少なくとも１つの第１の還元性金属イオンは、少なくとも１つの貨幣金属イオンを含む、実施形態ＣＫの方法。
ＣＲ．少なくとも１つの第１の還元性金属イオンは、少なくとも１つのＩＵＰＡＣ  Ｇｒｏｕｐ  １１からの元素のイオンを含む、実施形態ＣＫの方法。
ＣＳ．少なくとも１つの第１の還元性金属イオンは、少なくとも１つの銀のイオンを含む、実施形態ＣＫの方法。
ＣＴ．少なくとも１つの第１の化合物は、硝酸銀を含む、実施形態ＣＫの方法。
ＣＵ．少なくとも１つの第２の金属または金属イオンは、バナジウムまたはバナジウムのイオンを含む、実施形態ＣＫの方法。
ＣＶ．少なくとも１つの第２の化合物は、前記少なくとも１つの第２の金属または金属イオンの少なくとも１つの塩を含む、実施形態ＣＫの方法。
ＣＷ．少なくとも１つの塩は、少なくとも１つの塩化物を含む、実施形態ＣＶの方法。
ＣＸ．少なくとも１つの溶媒は、少なくとも１つのポリオールを含む、実施形態ＣＫの方法。
ＣＹ．少なくとも１つの溶媒は、エチレングリコール、プロピレングリコール、グリセロール、１つ以上の糖、または１つ以上の炭水化物のうちの少なくとも１つを含む、実施形態ＣＫの方法。
ＣＺ．組成物は、約０．０００１〜約０．１の少なくとも１つの第１の還元性金属イオンの総モルに対する、少なくとも１つの第２の金属または金属イオンの総モルの比を有する、実施形態ＣＫの方法。
ＤＡ．還元は、約１２０℃〜約１９０℃の１つ以上の温度で行われる、実施形態ＣＫの方法。
ＤＢ．組成物、少なくとも１つの第１の還元性金属イオンを含む少なくとも１つの化合物、少なくとも１つの第２の金属もしくは金属イオン、または少なくとも１つの溶媒のうちの１つ以上を不活性化することをさらに含む、実施形態ＣＫの方法。
ＤＣ．実施形態ＣＫの方法に従って生成される、少なくとも１つの第１の金属。
ＤＤ．実施形態ＣＫの方法に従って生成される、少なくとも１つの第１の金属を含む、少なくとも１つの物品。
ＤＥ．少なくとも１つの第１の金属は、１つ以上のナノワイヤ、ナノ立方体、ナノロッド、ナノピラミッド、またはナノチューブを含む、実施形態ＤＤの少なくとも１つの物品。
ＤＦ．少なくとも１つの第１の金属は、約１０ｎｍ〜約５００ｎｍの平均直径を有する、少なくとも１つの物体を含む、実施形態ＤＤの少なくとも１つの物品。
ＤＧ．少なくとも１つの第１の金属は、約５０〜約１０，０００のアスペクト比を有する、少なくとも１つの物体を含む、実施形態ＤＤの少なくとも１つの物品。
ＤＨ．約１０ｎｍ〜約１５０ｎｍの平均直径、および約５０〜約１０，０００のアスペクト比を有する、少なくとも１つの金属ナノワイヤ。
ＤＪ．少なくとも１つの金属ナノワイヤは、少なくとも１つの貨幣金属を含む、実施形態ＤＨのナノワイヤ。
ＤＫ．少なくとも１つの金属ナノワイヤは、少なくとも１つのＩＵＰＡＣ  Ｇｒｏｕｐ  １１の元素を含む、実施形態ＤＨのナノワイヤ。
ＤＬ．少なくとも１つの金属ナノワイヤは、銀を含む、実施形態ＤＨのナノワイヤ。
ＤＭ．少なくとも１つの実施形態ＤＨの金属ナノワイヤを含む、少なくとも１つの物品。
【００３７】
その全体として、参照することによって、本明細書に組み込まれる、２０１１年５月２３日に出願され、ＭＥＴＡＬ  ＩＯＮ  ＣＡＴＡＬＹＳＩＳ  ＯＦ  ＭＥＴＡＬ  ＩＯＮ  ＲＥＤＵＣＴＩＯＮ，ＭＥＴＨＯＤＳ，ＣＯＭＰＯＳＩＴＩＯＮＳ，ＡＮＤ  ＡＲＴＩＣＬＥＳと題する、米国仮出願第６１／４８８，８４０号は、以下の２７の非限定的な例示的な実施形態を開示した。
ＤＮ．少なくとも１つの第１の還元性金属イオンを含む、少なくとも１つの第１の化合物と、
前記少なくとも１つの第１の還元性金属とは原子番号において異なる、少なくとも１つの第２の金属または金属イオンを含む、少なくとも１つの第２の化合物であって、前記少なくとも１つの第２の金属または金属イオンは、少なくとも１つのＩＵＰＡＣ  Ｇｒｏｕｐ  ３からの元素を含む、少なくとも１つの第２の化合物と、
少なくとも１つの溶媒と、を含む、組成物を提供することと、
少なくとも１つの第１の還元性金属イオンを、少なくとも１つの第１の金属に還元することと、を含む、方法。
ＤＰ．組成物は、少なくとも１つの保護剤をさらに含む、実施形態ＤＮの方法。
ＤＱ．少なくとも１つの保護剤は、１つ以上の界面活性剤、１つ以上の酸、または１つ以上の極性重合体のうちの少なくとも１つを含む、実施形態ＤＰの方法。
ＤＲ．少なくとも１つの保護剤は、ポリビニルピロリジノンを含む、実施形態ＤＰの方法。
ＤＳ．少なくとも１つの保護剤を不活性化することをさらに含む、実施形態ＤＰの方法。
ＤＴ．少なくとも１つの第１の還元性金属イオンは、少なくとも１つの貨幣金属イオンを含む、実施形態ＤＮの方法。
ＤＵ．少なくとも１つの第１の還元性金属イオンは、少なくとも１つのＩＵＰＡＣ  Ｇｒｏｕｐ  １１からの元素のイオンを含む、実施形態ＤＮの方法。
ＤＶ．少なくとも１つの第１の還元性金属イオンは、少なくとも１つの銀のイオンを含む、実施形態ＤＮの方法。
ＤＷ．少なくとも１つの第１の化合物は、硝酸銀を含む、実施形態ＤＮの方法。
ＤＸ．少なくとも１つの第２の金属または金属イオンは、スカンジウムまたはスカンジウムのイオンを含む、実施形態ＤＮの方法。
ＤＹ．少なくとも１つの第２の化合物は、前記少なくとも１つの第２の金属または金属イオンの少なくとも１つの塩を含む、実施形態ＤＮの方法。
ＤＺ．少なくとも１つの塩は、少なくとも１つの塩化物を含む、実施形態１１の方法。
ＥＡ．少なくとも１つの溶媒は、少なくとも１つのポリオールを含む、実施形態ＤＮの方法。
ＥＢ．少なくとも１つの溶媒は、エチレングリコール、プロピレングリコール、グリセロール、１つ以上の糖、または１つ以上の炭水化物のうちの少なくとも１つを含む、実施形態ＤＮの方法。
ＥＣ．組成物は、約０．０００１〜約０．１の少なくとも１つの第１の還元性金属イオンの総モルに対する、少なくとも１つの第２の金属または金属イオンの総モルの比を有する、実施形態ＤＮの方法。
ＥＤ．還元は、約１２０℃〜約１９０℃の１つ以上の温度で行われる、実施形態ＤＮの方法。
ＥＥ．組成物、少なくとも１つの第１の還元性金属イオンを含む少なくとも１つの化合物、少なくとも１つの第２の金属もしくは金属イオン、または少なくとも１つの溶媒のうちの１つ以上を不活性化することをさらに含む、実施形態ＤＮの方法。
ＥＦ．実施形態ＤＮの方法に従って生成される、少なくとも１つの第１の金属。
ＥＧ．実施形態ＤＮの方法に従って生成される、少なくとも１つの第１の金属を含む、少なくとも１つの物品。
ＥＨ．少なくとも１つの第１の金属は、１つ以上のナノワイヤ、ナノ立方体、ナノロッド、ナノピラミッド、またはナノチューブを含む、実施形態ＥＧの少なくとも１つの物品。
ＥＪ．少なくとも１つの第１の金属は、約１０ｎｍ〜約５００ｎｍの平均直径を有する、少なくとも１つの物体を含む、実施形態ＥＧの少なくとも１つの物品。
ＥＫ．少なくとも１つの第１の金属は、約５０〜約１０，０００のアスペクト比を有する、少なくとも１つの物体を含む、実施形態ＥＧの少なくとも１つの物品。
ＥＬ．約１０ｎｍ〜約１５０ｎｍの平均直径、および約５０〜約１０，０００のアスペクト比を有する、少なくとも１つの金属ナノワイヤ。
ＥＭ．少なくとも１つの金属ナノワイヤは、少なくとも１つの貨幣金属を含む、実施形態ＥＬのナノワイヤ。
ＥＮ．少なくとも１つの金属ナノワイヤは、少なくとも１つのＩＵＰＡＣ  Ｇｒｏｕｐ  １１の元素を含む、実施形態ＥＬのナノワイヤ。
ＥＰ．少なくとも１つの金属ナノワイヤは、銀を含む、実施形態ＥＬのナノワイヤ。
ＥＱ．実施形態ＥＬの少なくとも１つの金属ナノワイヤを含む、少なくとも１つの物品。
【００３８】
その全体として、参照することによって、本明細書に組み込まれる、２０１１年５月２３日に出願され、ＭＥＴＡＬ  ＩＯＮ  ＣＡＴＡＬＹＳＩＳ  ＯＦ  ＭＥＴＡＬ  ＩＯＮ  ＲＥＤＵＣＴＩＯＮ，ＭＥＴＨＯＤＳ，ＣＯＭＰＯＳＩＴＩＯＮＳ，ＡＮＤ  ＡＲＴＩＣＬＥＳと題する、米国仮出願第６１／４８８，８８０号は、以下の２７の非限定的な例示的な実施形態を開示した。
ＥＲ．少なくとも１つの第１の還元性金属イオンを含む、少なくとも１つの第１の化合物と、
前記少なくとも１つの第１の還元性金属とは原子番号において異なる、少なくとも１つの第２の金属イオンを含む、少なくとも１つの第２の化合物であって、前記少なくとも１つの第２の金属イオンは、少なくとも１つのＩＵＰＡＣ  Ｇｒｏｕｐ  ４からの元素を含む、少なくとも１つの第２の化合物と、
少なくとも１つの溶媒と、を含む、組成物を提供することと、
少なくとも１つの第１の還元性金属イオンを、少なくとも１つの第１の金属に還元することと、を含む、方法。
ＥＳ．組成物は、少なくとも１つの保護剤をさらに含む、実施形態ＥＲの方法。
ＥＴ．少なくとも１つの保護剤は、１つ以上の界面活性剤、１つ以上の酸、または１つ以上の極性重合体のうちの少なくとも１つを含む、実施形態ＥＳの方法。
ＥＵ．少なくとも１つの保護剤は、ポリビニルピロリジノンを含む、実施形態ＥＳの方法。
ＥＶ．少なくとも１つの保護剤を不活性化することをさらに含む、実施形態ＥＳの方法。
ＥＷ．少なくとも１つの第１の還元性金属イオンは、少なくとも１つの貨幣金属イオンを含む、実施形態ＥＲの方法。
ＥＸ．少なくとも１つの第１の還元性金属イオンは、少なくとも１つのＩＵＰＡＣ  Ｇｒｏｕｐ  １１からの元素のイオンを含む、実施形態ＥＲの方法。
ＥＹ．少なくとも１つの第１の還元性金属イオンは、少なくとも１つの銀のイオンを含む、実施形態ＥＲの方法。
ＥＺ．少なくとも１つの第１の化合物は、硝酸銀を含む、実施形態ＥＲの方法。
ＦＡ．少なくとも１つの第２の金属イオンは、チタンのイオンを含む、実施形態ＥＲの方法。
ＦＢ．少なくとも１つの第２の化合物は、少なくとも１つの塩化物を含む、実施形態ＥＲの方法。
ＦＣ．少なくとも１つの第２の化合物は、塩化チタン（ＩＶ）を含む、実施形態ＥＲの方法。
ＦＤ．少なくとも１つの溶媒は、少なくとも１つのポリオールを含む、実施形態ＥＲの方法。
ＦＥ．少なくとも１つの溶媒は、エチレングリコール、プロピレングリコール、グリセロール、１つ以上の糖、または１つ以上の炭水化物のうちの少なくとも１つを含む、実施形態ＥＲの方法。
ＦＦ．組成物は、約０．０００１〜約０．１の少なくとも１つの第１の還元性金属イオンの総モルに対する、少なくとも１つの第２の金属または金属イオンの総モルの比を有する、実施形態ＥＲの方法。
ＦＧ．還元は、約１２０℃〜約１９０℃の１つ以上の温度で行われる、実施形態ＥＲの方法。
ＦＨ．組成物、少なくとも１つの第１の還元性金属イオンを含む少なくとも１つの化合物、少なくとも１つの第２の金属もしくは金属イオン、または少なくとも１つの溶媒のうちの１つ以上を不活性化することをさらに含む、実施形態ＥＲの方法。
ＦＪ．実施形態ＥＲの方法に従って生成される、少なくとも１つの第１の金属。
ＦＫ．実施形態ＥＲの方法に従って生成される、少なくとも１つの第１の金属を含む、少なくとも１つの物品。
ＦＬ．少なくとも１つの第１の金属は、１つ以上のナノワイヤ、ナノ立方体、ナノロッド、ナノピラミッド、またはナノチューブを含む、実施形態ＦＫの少なくとも１つの物品。
ＦＭ．少なくとも１つの第１の金属は、約１０ｎｍ〜約５００ｎｍの平均直径を有する、少なくとも１つの物体を含む、実施形態ＦＫの少なくとも１つの物品。
ＦＮ．少なくとも１つの第１の金属は、約５０〜約１０，０００のアスペクト比を有する、少なくとも１つの物体を含む、実施形態ＦＫの少なくとも１つの物品。
ＦＰ．約１０ｎｍ〜約１５０ｎｍの平均直径、および約５０〜約１０，０００のアスペクト比を有する、少なくとも１つの金属ナノワイヤ。
ＦＱ．少なくとも１つの金属ナノワイヤは、少なくとも１つの貨幣金属を含む、実施形態ＦＰのナノワイヤ。
ＦＲ．少なくとも１つの金属ナノワイヤは、少なくとも１つのＩＵＰＡＣ  Ｇｒｏｕｐ  １１の元素を含む、実施形態ＦＰのナノワイヤ。
ＦＳ．少なくとも１つの金属ナノワイヤは、銀を含む、実施形態ＦＰのナノワイヤ。
ＦＴ．実施形態ＦＰの少なくとも１つの金属ナノワイヤを含む、少なくとも１つの物品。
【００３９】
その全体として、参照することによって、本明細書に組み込まれる、２０１１年５月２３日に出願され、ＮＡＮＯＷＩＲＥ  ＰＲＥＰＡＲＡＴＩＯＮ  ＭＥＴＨＯＤＳ，ＣＯＭＰＯＳＩＴＩＯＮＳ，ＡＮＤ  ＡＲＴＩＣＬＥＳと題する、米国仮出願第６１／４８８，９４５号は、以下の１６の非限定的な例示的な実施形態を開示した。
ＦＵ．少なくとも１つの金属酸化物化合物を含む組成物を提供することと、
金属酸化物化合物の存在下で、少なくとも１つの第１の金属イオンを、少なくとも１つの第１の金属に還元することと、を含む、方法。
ＦＶ．少なくとも１つの金属酸化物化合物は、少なくとも１つの金属酸化物ハロゲン化物化合物を含む、実施形態ＦＵに記載の方法。
ＦＷ．少なくとも１つの金属酸化物化合物は、少なくとも１つの金属酸化物塩化物化合物を含む、実施形態ＦＵに記載の方法。
ＦＸ．少なくとも１つの金属酸化物化合物は、少なくとも１つの遷移金属酸化物化合物を含む、実施形態ＦＵに記載の方法。
ＦＹ．少なくとも１つの金属酸化物化合物は、少なくとも１つの遷移金属ハロゲン化物化合物を含む、実施形態ＦＵに記載の方法。
ＦＺ．少なくとも１つの金属酸化物化合物は、少なくとも１つの遷移金属塩化物化合物を含む、実施形態ＦＵに記載の方法。
ＧＡ．少なくとも１つの金属酸化物化合物は、少なくとも１つの遷移金属を含む、実施形態ＦＵに記載の方法。
ＧＢ．少なくとも１つの金属酸化物化合物は、少なくとも１つのモリブデン、タングステン、バナジウム、またはジルコニウム原子を含む、実施形態ＦＵに記載の方法。
ＧＣ．少なくとも１つの金属酸化物化合物は、ＭｏＯ２Ｃｌ２、ＭｏＯＣｌ４、ＷＯ２Ｃｌ２、ＷＯＣｌ４、ＶＯＣｌ３、またはＺｒＯＣｌ２のうちの少なくとも１つを含む、実施形態ＦＵに記載の方法。
ＧＤ．少なくとも１つの金属酸化物化合物は、二塩化二酸化モリブデン（ＩＶ）を含む、実施形態ＦＵに記載の方法。
ＧＥ．少なくとも１つの第１の金属イオンは、少なくとも１つのＩＵＰＡＣ  Ｇｒｏｕｐ  １１からの元素を含む、実施形態ＦＵに記載の方法。
ＧＦ．少なくとも１つの第１の金属イオンは、少なくとも１つの貨幣金属イオンを含む、実施形態ＦＵに記載の方法。
ＧＧ．少なくとも１つの第１の金属イオンは、少なくとも１つの銀イオンを含む、実施形態ＦＵに記載の方法。
ＧＨ．実施形態ＦＵの方法に従って生成される、少なくとも１つの第１の金属生成物。
ＧＪ．前記少なくとも１つの生成物は、少なくとも１つのナノワイヤを含む、実施形態ＧＨに記載の少なくとも１つの第１の金属生成物。
ＧＫ．実施形態ＧＨに記載の少なくとも１つの第１の金属生成物を含む、物品。
【００４０】
その全体として、参照することによって、本明細書に組み込まれる、２０１１年５月２３日に出願され、ＮＡＮＯＷＩＲＥ  ＰＲＥＰＡＲＡＴＩＯＮ  ＭＥＴＨＯＤＳ，ＣＯＭＰＯＳＩＴＩＯＮＳ，ＡＮＤ  ＡＲＴＩＣＬＥＳと題する、米国仮出願第６１／４８８，９７７号は、以下の２０の非限定的な例示的な実施形態を開示した。
ＧＬ．少なくとも１つの第１の還元性金属イオンを含む、少なくとも１つの第１の組成物を提供することと、
少なくとも１つのＩＵＰＡＣ  Ｇｒｏｕｐ  ６の元素を含む、少なくとも１つの第２の金属イオンの存在下で、少なくとも１つの第１の還元性金属イオンを、少なくとも１つの第１の金属に還元することと、を含む、方法。
ＧＭ．少なくとも１つの第１の還元性金属イオンは、少なくとも１つの貨幣金属イオンを含む、実施形態ＧＬに記載の方法。
ＧＮ．少なくとも１つの第１の還元性金属イオンは、少なくとも１つのＩＵＰＡＣ  Ｇｒｏｕｐ  １１の元素のイオンを含む、実施形態ＧＬに記載の方法。
ＧＰ．少なくとも１つの第１の還元性金属イオンは、少なくとも１つの銀イオンを含む、実施形態ＧＬに記載の方法。
ＧＱ．少なくとも１つの組成物は、硝酸銀を含む、実施形態ＧＬに記載の方法。
ＧＲ．少なくとも１つの第２の金属イオンは、タングステンイオンを含む、実施形態ＧＬに記載の方法。
ＧＳ．少なくとも１つの第２の金属イオンは、その＋４酸化状態のタングステンを含む、実施形態ＧＬに記載の方法。
ＧＴ．還元は、少なくとも１つの保護剤の存在下で行われる、実施形態ＧＬに記載の方法。
ＧＵ．還元は、少なくとも１つのポリオールの存在下で行われる、実施形態ＧＬに記載の方法。
ＧＶ．実施形態ＧＬに記載の方法によって生成される、少なくとも１つの第１の金属を含む、生成物。
ＧＷ．少なくとも１つの金属ナノワイヤを含む、実施形態ＧＶに記載の生成物。
ＧＸ．実施形態ＧＶに記載の生成物を含む、物品。
ＧＹ．少なくとも１つの金属ナノワイヤと、少なくとも１つの塩化物イオンと、少なくとも１つのＩＵＰＡＣ  Ｇｒｏｕｐ  ６の元素のイオンとを含む、組成物。
ＧＺ．少なくとも１つの金属ナノワイヤは、少なくとも１つの銀ナノワイヤを含む、実施形態ＧＹに記載の組成物。
ＨＡ．少なくとも１つの金属ナノワイヤは、約１０ｎｍ〜約５００ｎｍの平均直径を含む、実施形態ＧＹに記載の組成物。
ＨＢ．少なくとも１つの金属ナノワイヤは、約５０〜約１０，０００のアスペクト比を含む、実施形態ＧＹに記載の組成物。
ＨＣ．少なくとも１つの金属ナノワイヤは、約１０ｎｍ〜約１５０ｎｍの平均直径、および約５０〜約１０，０００のアスペクト比を含む、実施形態ＧＹに記載の組成物。
ＨＤ．実施形態ＧＹの組成物の少なくとも１つの金属ナノワイヤを含む、生成物。
ＨＥ．実施形態ＨＤに記載の少なくとも１つの生成物を含む、物品。
ＨＦ．電子ディスプレイ、タッチスクリーン、ポータブル電話、セルラ電話、コンピュータディスプレイ、ラップトップコンピュータ、タブレットコンピュータ、購買時点キオスク、音楽プレーヤ、テレビ、電子ゲーム、電子書籍リーダ、透明電極、太陽電池、発光ダイオード、電子デバイス、医療用撮像デバイス、または医療用撮像媒体のうちの少なくとも１つを含む、実施形態ＨＥに記載の物品。
【００４１】
その全体として、参照することによって、本明細書に組み込まれる、２０１１年５月２３日に出願され、ＮＡＮＯＷＩＲＥ  ＰＲＥＰＡＲＡＴＩＯＮ  ＭＥＴＨＯＤＳ，ＣＯＭＰＯＳＩＴＩＯＮＳ，ＡＮＤ  ＡＲＴＩＣＬＥＳと題する、米国仮出願第６１／４８８，９８３号は、以下の２０の非限定的な例示的な実施形態を開示した。
ＨＧ．少なくとも１つの第１の還元性金属イオンを含む、少なくとも１つの第１の組成物を提供することと、
少なくとも１つのＩＵＰＡＣ  Ｇｒｏｕｐ  ６の元素を含む、少なくとも１つの第２の金属イオンの存在下で、少なくとも１つの第１の還元性金属イオンを、少なくとも１つの第１の金属に還元することと、を含む、方法。
ＨＨ．少なくとも１つの第１の還元性金属イオンは、少なくとも１つの貨幣金属イオンを含む、実施形態ＨＧに記載の方法。
ＨＪ．少なくとも１つの第１の還元性金属イオンは、少なくとも１つのＩＵＰＡＣ  Ｇｒｏｕｐ  １１の元素のイオンを含む、実施形態ＨＧに記載の方法。
ＨＫ．少なくとも１つの第１の還元性金属イオンは、少なくとも１つの銀イオンを含む、実施形態ＨＧに記載の方法。
ＨＬ．少なくとも１つの組成物は、硝酸銀を含む、実施形態ＨＧに記載の方法。
ＨＭ．少なくとも１つの第２の金属イオンは、クロムイオンを含む、実施形態ＨＧに記載の方法。
ＨＮ．少なくとも１つの第２の金属イオンは、その＋３酸化状態のクロムを含む、実施形態ＨＧに記載の方法。
ＨＰ．還元は、少なくとも１つの保護剤の存在下で行われる、実施形態ＨＧに記載の方法。
ＨＱ．還元は、少なくとも１つのポリオールの存在下で行われる、実施形態ＨＧに記載の方法。
ＨＲ．実施形態ＨＧに記載の方法によって生成される、少なくとも１つの第１の金属を含む、生成物。
ＨＳ．少なくとも１つの金属ナノワイヤを含む、実施形態ＨＲに記載の生成物。
ＨＴ．実施形態ＨＲに記載の生成物を含む、物品。
ＨＵ．少なくとも１つの金属ナノワイヤと、少なくとも１つの塩化物イオンと、少なくとも１つのＩＵＰＡＣ  Ｇｒｏｕｐ  ６の元素のイオンとを含む、組成物。
ＨＶ．少なくとも１つの金属ナノワイヤは、少なくとも１つの銀ナノワイヤを含む、実施形態ＨＵに記載の組成物。
ＨＷ．少なくとも１つの金属ナノワイヤは、約１０ｎｍ〜約５００ｎｍの平均直径を含む、実施形態ＨＵに記載の組成物。
ＨＸ．少なくとも１つの金属ナノワイヤは、約５０〜約１０，０００のアスペクト比を含む、実施形態ＨＵに記載の組成物。
ＨＹ．少なくとも１つの金属ナノワイヤは、約１０ｎｍ〜約１５０ｎｍの平均直径、および約５０〜約１０，０００のアスペクト比を含む、実施形態ＨＵに記載の組成物。
ＨＺ．実施形態ＨＵの組成物の少なくとも１つの金属ナノワイヤを含む、生成物。
ＪＡ．実施形態ＨＺに記載の少なくとも１つの生成物を含む、物品。
ＪＢ．電子ディスプレイ、タッチスクリーン、ポータブル電話、セルラ電話、コンピュータディスプレイ、ラップトップコンピュータ、タブレットコンピュータ、購買時点キオスク、音楽プレーヤ、テレビ、電子ゲーム、電子書籍リーダ、透明電極、太陽電池、発光ダイオード、電子デバイス、医療用撮像デバイス、または医療用撮像媒体のうちの少なくとも１つを含む、実施形態ＪＡに記載の物品。
【００４２】
その全体として、参照することによって、組み込まれる、２０１１年６月７日に出願され、ＮＡＮＯＷＩＲＥ  ＰＲＥＰＡＲＡＴＩＯＮ  ＭＥＴＨＯＤＳ，ＣＯＭＰＯＳＩＴＩＯＮＳ，ＡＮＤ  ＡＲＴＩＣＬＥＳと題する、米国仮出願第６１／４９４，０７２号は、以下の２０の非限定的な例示的な実施形態を開示した。
ＪＣ．少なくとも１つの第１の還元性金属イオンを含む、少なくとも１つの第１の組成物を提供することと、
少なくとも１つのランタニド元素またはアクチニド元素を含む、少なくとも１つの第２の金属イオンの存在下で、少なくとも１つの第１の還元性金属イオンを、少なくとも１つの第１の金属に還元することと、を含む、方法。
ＪＤ．少なくとも１つの第１の還元性金属イオンは、少なくとも１つの貨幣金属イオンを含む、実施形態ＪＣに記載の方法。
ＪＥ．少なくとも１つの第１の還元性金属イオンは、少なくとも１つのＩＵＰＡＣ  Ｇｒｏｕｐ  １１の元素のイオンを含む、実施形態ＪＣに記載の方法。
ＪＦ．少なくとも１つの第１の還元性金属イオンは、少なくとも１つの銀イオンを含む、実施形態ＪＣに記載の方法。
ＪＫ．少なくとも１つの組成物は、硝酸銀を含む、実施形態ＪＣに記載の方法。
ＪＬ．少なくとも１つの第２の金属イオンは、少なくとも１つのランタンイオンまたはアクチニドイオンを含む、実施形態ＪＣに記載の方法。
ＪＭ．少なくとも１つの第２の金属イオンは、その＋３酸化状態のランタンを含む、実施形態ＪＣに記載の方法。
ＪＮ．還元は、少なくとも１つの保護剤の存在下で行われる、実施形態ＪＣに記載の方法。
ＪＰ．還元は、少なくとも１つのポリオールの存在下で行われる、実施形態ＪＣに記載の方法。
ＪＱ．実施形態ＪＣに記載の方法によって生成される、少なくとも１つの第１の金属を含む、生成物。
ＪＲ．少なくとも１つの金属ナノワイヤを含む、実施形態ＪＱに記載の生成物。
ＪＳ．実施形態ＪＱに記載の生成物を含む、物品。
ＪＴ．少なくとも１つの金属ナノワイヤと、少なくとも１つの塩化物イオンと、少なくとも１つのランタニド元素のイオンまたは少なくとも１つのアクチニド元素のイオンとを含む、組成物。
ＪＵ．少なくとも１つの金属ナノワイヤは、少なくとも１つの銀ナノワイヤを含む、実施形態ＪＴに記載の組成物。
ＪＶ．少なくとも１つの金属ナノワイヤは、約１０ｎｍ〜約５００ｎｍの平均直径を含む、実施形態ＪＴに記載の組成物。
ＪＷ．少なくとも１つの金属ナノワイヤは、約５０〜約１０，０００のアスペクト比を含む、実施形態ＪＴに記載の組成物。
ＪＸ．少なくとも１つの金属ナノワイヤは、約１０ｎｍ〜約１５０ｎｍの平均直径、および約５０〜約１０，０００のアスペクト比を含む、実施形態ＪＴに記載の組成物。
ＪＹ．実施形態ＪＴの組成物の少なくとも１つの金属ナノワイヤを含む、生成物。
ＪＺ．実施形態１８に記載の少なくとも１つの生成物を含む、物品。
ＫＡ．電子ディスプレイ、タッチスクリーン、ポータブル電話、セルラ電話、コンピュータディスプレイ、ラップトップコンピュータ、タブレットコンピュータ、購買時点キオスク、音楽プレーヤ、テレビ、電子ゲーム、電子書籍リーダ、透明電極、太陽電池、発光ダイオード、電子デバイス、医療用撮像デバイス、または医療用撮像媒体のうちの少なくとも１つを含む、実施形態ＪＺに記載の物品。
【００４３】
その全体として、参照することによって、組み込まれる、２０１１年８月１２日に出願され、ＮＡＮＯＷＩＲＥ  ＰＲＥＰＡＲＡＴＩＯＮ  ＭＥＴＨＯＤＳ，ＣＯＭＰＯＳＩＴＩＯＮＳ，ＡＮＤ  ＡＲＴＩＣＬＥＳと題する、米国仮出願第６１／５２２，７４１号は、以下の２０の非限定的な例示的な実施形態を開示した。
ＫＢ．少なくとも１つの第１の還元性金属イオンを含む、少なくとも１つの第１の組成物を提供することと、
少なくとも１つのＩＵＰＡＣ  Ｇｒｏｕｐ  ３からの元素を含む、少なくとも１つの第２の金属イオンの存在下で、少なくとも１つの第１の還元性金属イオンを、少なくとも１つの第１の金属に還元することと、を含む、方法。
ＫＣ．少なくとも１つの第１の還元性金属イオンは、少なくとも１つの貨幣金属イオンを含む、実施形態ＫＢに記載の方法。
ＫＤ．少なくとも１つの第１の還元性金属イオンは、少なくとも１つのＩＵＰＡＣ  Ｇｒｏｕｐ  １１の元素のイオンを含む、実施形態ＫＢに記載の方法。
ＫＥ．少なくとも１つの第１の還元性金属イオンは、少なくとも１つの銀イオンを含む、実施形態ＫＢに記載の方法。
ＫＦ．少なくとも１つの組成物は、硝酸銀を含む、実施形態ＫＢに記載の方法。
ＫＧ．少なくとも１つの第２の金属イオンは、少なくとも１つのイットリウムイオンを含む、実施形態ＫＢに記載の方法。
ＫＨ．少なくとも１つの第２の金属イオンは、その＋３酸化状態のイットリウムを含む、実施形態ＫＢに記載の方法。
ＫＪ．還元は、少なくとも１つの保護剤の存在下で行われる、実施形態ＫＢに記載の方法。
ＫＫ．還元は、少なくとも１つのポリオールの存在下で行われる、実施形態ＫＢに記載の方法。
ＫＬ．実施形態ＫＢに記載の方法によって生成される、少なくとも１つの第１の金属を含む、生成物。
ＫＭ．少なくとも１つの金属ナノワイヤを含む、実施形態ＫＬに記載の生成物。
ＫＮ．実施形態ＫＬに記載の生成物を含む、物品。
ＫＰ．少なくとも１つの金属ナノワイヤと、少なくとも１つの塩化物イオンと、少なくとも１つのＩＵＰＡＣ  Ｇｒｏｕｐ  ３の元素のイオンとを含む、組成物。
ＫＱ．少なくとも１つの金属ナノワイヤは、少なくとも１つの銀ナノワイヤを含む、実施形態ＫＰに記載の組成物。
ＫＲ．少なくとも１つの金属ナノワイヤは、約１０ｎｍ〜約５００ｎｍの平均直径を含む、実施形態ＫＰに記載の組成物。
ＫＴ．少なくとも１つの金属ナノワイヤは、約５０〜約１０，０００のアスペクト比を含む、実施形態ＫＰに記載の組成物。
ＫＵ．少なくとも１つの金属ナノワイヤは、約１０ｎｍ〜約１５０ｎｍの平均直径、および約５０〜約１０，０００のアスペクト比を含む、実施形態ＫＰに記載の組成物。
ＫＶ．実施形態ＫＰの組成物の少なくとも１つの金属ナノワイヤを含む、生成物。
ＫＷ．実施形態ＫＶに記載の少なくとも１つの生成物を含む、物品。
ＫＸ．電子ディスプレイ、タッチスクリーン、ポータブル電話、セルラ電話、コンピュータディスプレイ、ラップトップコンピュータ、タブレットコンピュータ、購買時点キオスク、音楽プレーヤ、テレビ、電子ゲーム、電子書籍リーダ、透明電極、太陽電池、発光ダイオード、電子デバイス、医療用撮像デバイス、または医療用撮像媒体のうちの少なくとも１つを含む、実施形態ＫＷに記載の物品。
【００４４】
その全体として、参照することによって、本明細書に組み込まれる、２０１１年８月１６日に出願され、ＮＡＮＯＷＩＲＥ  ＰＲＥＰＡＲＡＴＩＯＮ  ＭＥＴＨＯＤＳ，ＣＯＭＰＯＳＩＴＩＯＮＳ，ＡＮＤ  ＡＲＴＩＣＬＥＳと題する、米国仮出願第６１／５２３，９７７号は、以下の２７の非限定的な例示的な実施形態を開示した。
ＫＹ．少なくとも１つの第１の還元性金属イオンを含む、少なくとも１つの第１の化合物と、
前記少なくとも１つの第１の還元性金属とは原子番号において異なる、少なくとも１つの第２の金属イオンを含む、少なくとも１つの第２の化合物であって、前記少なくとも１つの第２の金属イオンは、少なくとも１つのＩＵＰＡＣ  Ｇｒｏｕｐ  ４からの元素を含む、少なくとも１つの第２の化合物と、
少なくとも１つの溶媒と、を含む、組成物を提供することと、
少なくとも１つの第１の還元性金属イオンを、少なくとも１つの第１の金属に還元することと、を含む、方法。
ＫＺ．組成物は、少なくとも１つの保護剤をさらに含む、実施形態ＫＹの方法。
ＬＡ．少なくとも１つの保護剤は、１つ以上の界面活性剤、１つ以上の酸、または１つ以上の極性重合体のうちの少なくとも１つを含む、実施形態ＫＺの方法。
ＬＢ．少なくとも１つの保護剤は、ポリビニルピロリジノンを含む、実施形態ＫＺの方法。
ＬＣ．少なくとも１つの保護剤を不活性化することをさらに含む、実施形態ＫＺの方法。
ＬＤ．少なくとも１つの第１の還元性金属イオンは、少なくとも１つの貨幣金属イオンを含む、実施形態ＫＹの方法。
ＬＥ．少なくとも１つの第１の還元性金属イオンは、少なくとも１つのＩＵＰＡＣ  Ｇｒｏｕｐ  １１からの元素のイオンを含む、実施形態ＫＹの方法。
ＬＦ．少なくとも１つの第１の還元性金属イオンは、少なくとも１つの銀のイオンを含む、実施形態ＫＹの方法。
ＬＧ．少なくとも１つの第１の化合物は、硝酸銀を含む、実施形態ＫＹの方法。
ＬＨ．少なくとも１つの第２の金属イオンは、ジルコニウムまたはハフニウムのイオンを含む、実施形態ＫＹの方法。
ＬＪ．少なくとも１つの第２の化合物は、少なくとも１つの塩化物を含む、実施形態ＫＹの方法。
ＬＫ．少なくとも１つの第２の化合物は、四塩化ジルコニウムビス（テトラヒドロフラン）付加物または四塩化ハフニウムビス（テトラヒドロフラン）付加物のうちの少なくとも１つを含む、実施形態ＫＹの方法。
ＬＭ．少なくとも１つの溶媒は、少なくとも１つのポリオールを含む、実施形態ＫＹの方法。
ＬＮ．少なくとも１つの溶媒は、エチレングリコール、プロピレングリコール、グリセロール、１つ以上の糖、または１つ以上の炭水化物のうちの少なくとも１つを含む、実施形態ＫＹの方法。
ＬＰ．組成物は、約０．０００１〜約０．１の少なくとも１つの第１の還元性金属イオンの総モルに対する、少なくとも１つの第２の金属または金属イオンの総モルの比を有する、実施形態ＫＹの方法。
ＬＱ．還元は、約１２０℃〜約１９０℃の１つ以上の温度で行われる、実施形態ＫＹの方法。
ＬＲ．組成物、少なくとも１つの第１の還元性金属イオンを含む少なくとも１つの化合物、少なくとも１つの第２の金属もしくは金属イオン、または少なくとも１つの溶媒のうちの１つ以上を不活性化することをさらに含む、実施形態ＫＹの方法。
ＬＳ．実施形態ＫＹの方法に従って生成される、少なくとも１つの第１の金属。
ＬＴ．実施形態ＫＹの方法に従って生成される、少なくとも１つの第１の金属を含む、少なくとも１つの物品。
ＬＵ．少なくとも１つの第１の金属は、１つ以上のナノワイヤ、ナノ立方体、ナノロッド、ナノピラミッド、またはナノチューブを含む、実施形態ＬＴの少なくとも１つの物品。
ＬＶ．少なくとも１つの第１の金属は、約１０ｎｍ〜約５００ｎｍの平均直径を有する、少なくとも１つの物体を含む、実施形態ＬＴの少なくとも１つの物品。
ＬＸ．少なくとも１つの第１の金属は、約５０〜約１０，０００のアスペクト比を有する、少なくとも１つの物体を含む、実施形態ＬＴの少なくとも１つの物品。
ＬＹ．約１０ｎｍ〜約１５０ｎｍの平均直径、および約５０〜約１０，０００のアスペクト比を有する、少なくとも１つの金属ナノワイヤ。
ＬＺ．少なくとも１つの金属ナノワイヤは、少なくとも１つの貨幣金属を含む、実施形態ＬＹのナノワイヤ。
ＭＡ．少なくとも１つの金属ナノワイヤは、少なくとも１つのＩＵＰＡＣ  Ｇｒｏｕｐ  １１の元素を含む、実施形態ＬＹのナノワイヤ。
ＭＢ．少なくとも１つの金属ナノワイヤは、銀を含む、実施形態ＬＹのナノワイヤ。
ＭＣ．少なくとも１つの実施形態ＬＹの金属ナノワイヤを含む、少なくとも１つの物品。
【００４５】
その全体として、参照することによって、本明細書に組み込まれる、２０１１年８月１６日に出願され、ＮＡＮＯＷＩＲＥ  ＰＲＥＰＡＲＡＴＩＯＮ  ＭＥＴＨＯＤＳ，ＣＯＭＰＯＳＩＴＩＯＮＳ，ＡＮＤ  ＡＲＴＩＣＬＥＳと題する、米国仮出願第６１／５２３，９８７号は、以下の２７の非限定的な例示的な実施形態を開示した。
ＭＤ．少なくとも１つの第１の還元性金属イオンを含む、少なくとも１つの第１の化合物と、
前記少なくとも１つの第１の還元性金属とは原子番号において異なる、少なくとも１つの第２の金属イオンを含む、少なくとも１つの第２の化合物であって、前記少なくとも１つの第２の金属イオンは、少なくとも１つのＩＵＰＡＣ  Ｇｒｏｕｐ  ５からの元素を含む、少なくとも１つの第２の化合物と、
少なくとも１つの溶媒と、を含む、組成物を提供することと、
少なくとも１つの第１の還元性金属イオンを、少なくとも１つの第１の金属に還元することと、を含む、方法。
ＭＥ．組成物は、少なくとも１つの保護剤をさらに含む、実施形態ＭＤの方法。
ＭＦ．少なくとも１つの保護剤は、１つ以上の界面活性剤、１つ以上の酸、または１つ以上の極性重合体のうちの少なくとも１つを含む、実施形態ＭＥの方法。
ＭＧ．少なくとも１つの保護剤は、ポリビニルピロリジノンを含む、実施形態ＭＥの方法。
ＭＨ．少なくとも１つの保護剤を不活性化することをさらに含む、実施形態ＭＥの方法。
ＭＪ．少なくとも１つの第１の還元性金属イオンは、少なくとも１つの貨幣金属イオンを含む、実施形態ＭＤの方法。
ＭＫ．少なくとも１つの第１の還元性金属イオンは、少なくとも１つのＩＵＰＡＣ  Ｇｒｏｕｐ  １１からの元素のイオンを含む、実施形態ＭＤの方法。
ＭＬ．少なくとも１つの第１の還元性金属イオンは、少なくとも１つの銀のイオンを含む、実施形態ＭＤの方法。
ＭＭ．少なくとも１つの第１の化合物は、硝酸銀を含む、実施形態ＭＤの方法。
ＭＮ．少なくとも１つの第２の金属イオンは、タンタルのイオンを含む、実施形態ＭＤの方法。
ＭＰ．少なくとも１つの第２の化合物は、少なくとも１つの塩化物を含む、実施形態ＭＤの方法。
ＭＱ．少なくとも１つの第２の化合物は、塩化タンタル（Ｖ）を含む、実施形態ＭＤの方法。
ＭＲ．少なくとも１つの溶媒は、少なくとも１つのポリオールを含む、実施形態ＭＤの方法。
ＭＳ．少なくとも１つの溶媒は、エチレングリコール、プロピレングリコール、グリセロール、１つ以上の糖、または１つ以上の炭水化物のうちの少なくとも１つを含む、実施形態ＭＤの方法。
ＭＴ．組成物は、約０．０００１〜約０．１の少なくとも１つの第１の還元性金属イオンの総モルに対する、少なくとも１つの第２の金属または金属イオンの総モルの比を有する、実施形態ＭＤの方法。
ＭＵ．還元は、約１２０℃〜約１９０℃の１つ以上の温度で行われる、実施形態ＭＤの方法。
ＭＶ．組成物、少なくとも１つの第１の還元性金属イオンを含む少なくとも１つの化合物、少なくとも１つの第２の金属もしくは金属イオン、または少なくとも１つの溶媒のうちの１つ以上を不活性化することをさらに含む、実施形態ＭＤの方法。
ＭＵ．実施形態ＭＤの方法に従って生成される、少なくとも１つの第１の金属。
ＭＶ．実施形態ＭＤの方法に従って生成される、少なくとも１つの第１の金属を含む、少なくとも１つの物品。
ＭＷ．少なくとも１つの第１の金属は、１つ以上のナノワイヤ、ナノ立方体、ナノロッド、ナノピラミッド、またはナノチューブを含む、実施形態ＭＶの少なくとも１つの物品。
ＭＸ．少なくとも１つの第１の金属は、約１０ｎｍ〜約５００ｎｍの平均直径を有する、少なくとも１つの物体を含む、実施形態ＭＶの少なくとも１つの物品。
ＭＹ．少なくとも１つの第１の金属は、約５０〜約１０，０００のアスペクト比を有する、少なくとも１つの物体を含む、実施形態ＭＶの少なくとも１つの物品。
ＭＺ．約１０ｎｍ〜約１５０ｎｍの平均直径、および約５０〜約１０，０００のアスペクト比を有する、少なくとも１つの金属ナノワイヤ。
ＮＡ．少なくとも１つの金属ナノワイヤは、少なくとも１つの貨幣金属を含む、実施形態ＭＺのナノワイヤ。
ＮＢ．少なくとも１つの金属ナノワイヤは、少なくとも１つのＩＵＰＡＣ  Ｇｒｏｕｐ  １１の元素を含む、実施形態ＭＺのナノワイヤ。
ＮＣ．少なくとも１つの金属ナノワイヤは、銀を含む、実施形態ＭＺのナノワイヤ。
ＮＤ．少なくとも１つの実施形態ＭＺの金属ナノワイヤを含む、少なくとも１つの物品。
【実施例】
【００４６】
実施例１
５００ｍＬの反応フラスコに、２８０ｍＬのエチレングリコール（ＥＧ）および１．２ｇのＥＧ中の７．３ｍＭ  ＭｎＣｌ２を添加した。この溶液を、１００ｒｐｍで機械的撹拌により、室温で、ガラスピペットを使用して、少なくとも２時間、Ｎ２を溶液中にバブリングすることによって、少なくともいくらかの溶解されたガスを揮散させた。（この動作は、以降、溶液を「脱気する」と称される。）ＥＧ中の０．２５Ｍ  ＡｇＮＯ３、およびＥＧ中の０．７７Ｍ（繰り返し単位のモルに基づく）ポリビニルピロリジノン（ＰＶＰ、５５，０００分子量）のストック溶液もまた、６０分間、Ｎ２を溶液中にバブリングすることによって、脱気した。２つの注射器に、各々２０ｍＬのＡｇＮＯ３およびＰＶＰの溶液を充填した。反応混合物を、Ｎ２下で１４５℃まで加熱し、ＡｇＮＯ３およびＰＶＰの溶液を、１２ゲージのＴｅｆｌｏｎ注射針を介して、２５分にわたり、一定の速度で添加した。反応物を９０分間、１４５℃で保持し、次いで、室温まで冷却させた。冷却された混合物から、反応混合物を、等容積のアセトンによって希釈し、４５分間、５００Ｇで遠心分離した。上清を傾瀉して固体を残し、それを、１０分振盪することによって、２００ｍＬのイソプロパノール中に再分散させ、再び遠心分離し、傾瀉し、１５ｍＬのイソプロパノールで希釈した。
【００４７】
銀ナノワイヤの光学顕微鏡写真を、図１に示す。銀ナノワイヤの走査電子顕微鏡写真を、図２に示す。表１は、銀ナノワイヤの平均直径および長さを示す。
【００４８】
実施例２〜４
使用されたＭｎＣｌ２溶液の量を変更しつつ、実施例１の手順を繰り返した。表１は、得られた銀ナノワイヤの平均直径および長さを要約し、示す。
【００４９】
実施例５
５００ｍＬの反応フラスコに、２８０ｍＬのエチレングリコール（ＥＧ）を添加し、これを、１００ｒｐｍで機械的撹拌により、室温で、ガラスピペットを使用して、Ｎ２を溶液中にバブリングすることによって、２時間、脱気した。ＥＧ中の０．２５Ｍ  ＡｇＮＯ３、およびＥＧ中の０．７７Ｍ  ポリビニルピロリジノン（ＰＶＰ）のストック溶液もまた、終夜、Ｎ２を溶液中にバブリングすることによって、脱気した。２つの注射器に、各々２０ｍＬのＡｇＮＯ３およびＰＶＰの溶液を充填した。次の加熱ステップの直前に、Ｎ２下のグローブボックスにおいて、新しく調製された、１．５５ｇのＥＧ中の１１ｍＭ  ＮｂＣｌ５を、脱気されたＥＧに添加した。この反応混合物を、Ｎ２下で１５５℃まで加熱し、ＡｇＮＯ３およびＰＶＰの溶液を、１２ゲージのＴｅｆｌｏｎ注射針を介して、２５分にわたり、一定の速度で添加した。反応物を９０分間、１５５℃で保持し、次いで、室温まで冷却させた。冷却された混合物から、反応混合物を、等容積のアセトンによって希釈し、４５分間、４００Ｇで遠心分離した。上清を傾瀉して固体を残し、それを、１０分振盪することによって、２００ｍＬのイソプロパノール中に再分散させ、再び遠心分離し、傾瀉し、１５ｍＬのイソプロパノールで希釈した。
【００５０】
銀ナノワイヤの光学顕微鏡写真を、図３に示す。ナノワイヤは、少なくとも１００のワイヤの測定に基づき、６３．４±１８．３ｎｍの平均直径を有する。
【００５１】
実施例６
２８０ｍＬのエチレングリコール（ＥＧ）を含有する５００ｍＬの反応フラスコに、室温で、窒素下で調製された、ＥＧ中の９．８ｍＭ  ＲｅＣｌ３の１．３０ｇの新しく調製された溶液を添加した。得られた混合物を、１００ｒｐｍで撹拌しつつ、２時間、ガラスピペットを通じて、窒素で脱気した。ＥＧ中の０．７７Ｍ  ポリビニルピロリジノン（ＰＶＰ）、およびＥＧ中の０．２５Ｍ  ＡｇＮＯ３の溶液もまた、６０分間、窒素で脱気し、次いで、各々の２０ｍＬの注射器を調製した。反応混合物を、窒素ブランケット下で、１５５℃まで加熱し、次いで、ＡｇＮＯ３およびＰＶＰの溶液を、１２ゲージのＴＥＦＬＯＮ（登録商標）フッ素重合体注射針を介して、２５分にわたり、一定の速度で添加した。反応物を９０分間、１５５℃で保持し、次いで、周囲温度まで冷却させた。
【００５２】
銀ナノワイヤ生成物の光学顕微鏡写真を、図４に示す。
【００５３】
実施例７
２８０ｍＬのエチレングリコール（ＥＧ）を含有する５００ｍＬの反応フラスコに、室温で０．７４ｇのＥＧ中の２７ｍＭ  ＶＣｌ３の溶液を添加した。この混合物を、２時間、１００ｒｐｍで撹拌しつつ、ガラスピペットを使用して、窒素で脱気した。ＥＧ中の０．２５Ｍ  ＡｇＮＯ３、およびＥＧ中の０．７７Ｍ  ポリビニルピロリジノン（ＰＶＰ）のストック溶液もまた、６０分間、窒素で脱気した。２つの注射器に、各々２０ｍＬのＡｇＮＯ３およびＰＶＰの溶液を充填した。反応混合物を、Ｎ２下で１４５℃まで加熱し、次いで、ＡｇＮＯ３およびＰＶＰの溶液を、１２ゲージのＴＥＦＬＯＮ（登録商標）フッ素重合体注射針を介して、２５分にわたり、一定の速度で添加した。反応物を９０分間、１４５℃で保持し、次いで、室温まで冷却させた。
【００５４】
長さが約１０ミクロンであり、ナノ粒子をほとんど伴わない、銀ナノワイヤ生成物の光学顕微鏡写真を、図５に示す。ナノワイヤは、少なくとも１００のワイヤの測定に基づき、３０．２±１８．４ｎｍの平均直径を有した。
【００５５】
実施例８
２８０ｍＬのエチレングリコール（ＥＧ）を含有する５００ｍＬの反応フラスコに、１．０ｇのＥＧ中の２０ｍＭ  ＳｃＣｌ２・６Ｈ２Ｏの新しく調製された溶液を添加した。反応混合物を、１００ｒｐｍでの機械的撹拌により、室温で、ガラスピペットを使用して、Ｎ２を溶液中にバブリングすることによって、２時間、脱気した。ＥＧ中の０．２５Ｍ  ＡｇＮＯ３、およびＥＧ中の０．７７Ｍ  ポリビニルピロリジノン（ＰＶＰ）のストック溶液もまた、６０分間、Ｎ２を溶液中にバブリングすることによって、脱気した。２つの注射器に、各々２０ｍＬのＡｇＮＯ３およびＰＶＰの溶液を充填した。反応混合物を、Ｎ２下で１５５℃まで加熱し、次いで、反応混合物を１０分間保持した後、ＡｇＮＯ３およびＰＶＰの溶液を、１２ゲージのＴｅｆｌｏｎ注射針を介して、２５分にわたり、一定の速度で添加した。反応物を９０分間、１５５℃で保持し、次いで、室温まで冷却させた。
【００５６】
銀ナノワイヤ生成物の光学顕微鏡写真を、図６に示す。最小限のナノ粒子汚染が存在した。ナノワイヤは、少なくとも１００のワイヤの測定に基づき、４４．１±８．４ｎｍの平均直径を有した。
【００５７】
実施例９
９４ｍＭ  ＴｉＣｌ４  トルエン／エチレングリコール（ＥＧ）エマルションを、撹拌により、窒素下で、室温で、トルエン中の１．０Ｍ  ＴｉＣｌ４をＥＧと混合することにより、最初に調製した。２８０ｍＬのＥＧを含有する５００ｍＬの反応フラスコに、室温で０．２２ｇのこのエマルションを添加した。この混合物を、２時間、１００ｒｐｍで撹拌しつつ、窒素で脱気した。ＥＧ中の０．２５Ｍ  ＡｇＮＯ３、およびＥＧ中の０．７７Ｍ  ポリビニルピロリジノン（ＰＶＰ）のストック溶液もまた、室温で、Ｎ２を溶液中にバブリングすることによって、６０分間、脱気した。２つの注射器に、各々２０ｍＬのＡｇＮＯ３およびＰＶＰの溶液を充填した。反応混合物を、Ｎ２下で１５５℃まで加熱し、次いで、ＡｇＮＯ３およびＰＶＰの溶液を、１２ゲージのＴＥＦＬＯＮ（登録商標）フッ素重合体注射針を介して、２５分にわたり、一定の速度で添加した。反応物を９０分間、１５５℃で保持し、次いで、室温まで冷却させた。
【００５８】
銀ナノワイヤ生成物の光学顕微鏡写真を、図７に示す。ナノワイヤは、少なくとも１００のワイヤの測定に基づき、３２±１６ｎｍの平均直径を有した。
【００５９】
実施例１０
２８０ｍＬのエチレングリコール（ＥＧ）を含有する５００ｍＬの反応フラスコを、表面下ＴＥＦＬＯＮ（登録商標）フッ素重合体チューブを使用して導入される窒素を使用して、終夜、脱気した。次いで、フラスコに、ＥＧ中の二塩化二酸化モリブデン（ＩＶ）の０．８２ｇの新しく調製された２２ｍＭの溶液を添加した。次いで、約０．５Ｌ／分の流速で、窒素ブランケットを提供するように、フッ素重合体チューブを後退させた。反応混合物を、１００ｒｐｍで撹拌しつつ、１４５℃まで加熱した。ＥＧ中の０．８４Ｍ  ポリビニルピロリジノン（ＰＶＰ）、およびＥＧ中の０．２５Ｍ  ＡｇＮＯ３の溶液を、窒素で脱気し、次いで、各々の２０ｍＬの注射器を調製した。次いで、ＡｇＮＯ３およびＰＶＰの溶液を、１２ゲージのＴＥＦＬＯＮ（登録商標）フッ素重合体注射針を介して、２５分にわたり、一定の速度で添加した。反応物を９０分間、１４５℃で保持し、次いで、周囲温度まで冷却させた。
【００６０】
４５分の反応時間における、銀ナノワイヤ生成物の光学顕微鏡写真を、図８に示す。図９は、６０分の反応時間における生成物を示す。
【００６１】
実施例１１
２８０ｍＬのエチレングリコール（ＥＧ）を含有する５００ｍＬの反応フラスコに、３．３ｇのＥＧ中の塩化タングステン（ＩＶ）の５．９ｍＭ溶液を、室温で添加した。混合物を、１００ｒｐｍで撹拌し、２時間、ガラスピペットを使用して窒素で脱気した。ＥＧ中の０．２５Ｍ  ＡｇＮＯ３、およびＥＧ中の０．７７Ｍ  ポリビニルピロリジノン（ＰＶＰ）のストック溶液もまた、６０分間窒素で脱気し、次いで、各々の２０ｍＬの注射器を調製した。次いで、フラスコを、その内容物を通して窒素をバブリングすることによって脱気しつつ、１４５℃まで加熱した。次いで、ＡｇＮＯ３およびＰＶＰの溶液を、１２ゲージのＴＥＦＬＯＮ（登録商標）フッ素重合体注射針を介して、２５分にわたり、一定の速度で添加した。次いで、フラスコを６０分間、その温度に保持し、その後、周囲温度まで冷却させた。
【００６２】
反応生成物を、等容積のアセトンで希釈し、次いで、４５分間、５００Ｇで遠心分離した。上清を傾瀉して固体を残し、それを、１０分振盪することによって、２００ｍＬのイソプロパノール中に再分散させ、次いで、遠心分離し、傾瀉し、１５ｍＬのイソプロパノールに再分散した。銀ナノワイヤ生成物の光学顕微鏡写真を、図１０に示す。ナノワイヤは、少なくとも１００のワイヤの測定に基づき、５４．４±１２．６ｎｍの平均直径を有した。
【００６３】
実施例１２
２８０ｍＬのエチレングリコール（ＥＧ）を含有する５００ｍＬの反応フラスコに、１．０ｇのＥＧ中の塩化クロム（ＩＩＩ）六水和物の７．８ｍＭ溶液を、室温で添加した。混合物を、１００ｒｐｍで撹拌し、２時間、ガラスピペットを使用して、窒素で脱気した。ＥＧ中の０．２５Ｍ  ＡｇＮＯ３、およびＥＧ中の０．７７  Ｍ  ポリビニルピロリジノン（ＰＶＰ）のストック溶液もまた、６０分間、窒素で脱気し、次いで、各々の２０ｍＬの注射器を調製した。次いで、フラスコを、その内容物を通して窒素をバブリングすることによって脱気しつつ、１４５℃まで加熱した。次いで、ＡｇＮＯ３およびＰＶＰの溶液を、１２ゲージのＴＥＦＬＯＮ（登録商標）フッ素重合体注射針を介して、２５分にわたり、一定の速度で添加した。次いで、フラスコを９０分間、その温度に保持し、その後、周囲温度まで冷却させた。
【００６４】
反応生成物を、等容積のアセトンで希釈し、次いで、４５分間、５００Ｇで遠心分離した。上清を傾瀉して固体を残し、それを、１０分振盪することによって、２００ｍＬのイソプロパノール中に再分散させ、次いで、遠心分離し、傾瀉し、１５ｍＬのイソプロパノールに再分散した。銀ナノワイヤ生成物の走査電子顕微鏡写真を、図１１に示す。銀ナノワイヤは、４７±１４ｎｍの平均直径を有した。
【００６５】
実施例１３
２８０ｍＬのエチレングリコール（ＥＧ）を含有する５００ｍＬの反応フラスコを、１００ｒｐｍで撹拌し、ＴＥＦＬＯＮ（登録商標）フッ素重合体チューブを通して、液体表面下に導入された窒素を使用して、室温で、終夜脱気した。その後、１５ｍｇの塩化ランタン（ＩＩＩ）七水和物を、反応フラスコに添加した。ＥＧ中の０．２５Ｍ  ＡｇＮＯ３、およびＥＧ中の０．８４Ｍ  ポリビニルピロリジノン（ＰＶＰ、５５，０００重量平均分子量）のストック溶液もまた、６０分間、窒素で脱気し、次いで、各々の２０ｍＬの注射器を調製した。次いで、フラスコを、窒素で反応フラスコのヘッドスペースをブランケットしつつ、１４５℃まで加熱した。次いで、ＡｇＮＯ３およびＰＶＰの溶液を、１２ゲージのＴＥＦＬＯＮ（登録商標）フッ素重合体注射針を介して、２５分にわたり、一定の速度で添加した。次いで、フラスコを９０分間、その温度に保持し、その後、周囲温度まで冷却させた。
【００６６】
図１２は、５８．３±２７．８ｎｍの平均ナノワイヤ直径を有した、銀ナノワイヤ生成物の４００倍の光学顕微鏡写真を示し、示される平均直径および標準偏差は、少なくとも１００のワイヤの測定から計算された。
【００６７】
実施例１４
５９ｍｇの塩化ランタン（ＩＩＩ）七水和物が使用され、反応が、冷却前に、１５０分間行われたことを除き、実施例１３に従う手順を繰り返した。図１３は、８８．２±３３．８ｎｍの平均ナノワイヤ直径を有した、銀ナノワイヤ生成物の４００倍の光学顕微鏡写真を示す。
【００６８】
実施例１５
２８０ｍＬのエチレングリコール（ＥＧ）、２．４ｇのポリビニルピロリジノン（ＰＶＰ、５５，０００重量平均分子量）、および７．１ｍｇの塩化イットリウム（ＩＩＩ）六水和物を含有する、５００ｍＬの反応フラスコを、ＴＥＦＬＯＮ（登録商標）フッ素重合体チューブを通して、液体表面下に導入された窒素を使用して、室温で、終夜脱気した。次いで、約０．５Ｌ／分で、反応フラスコのヘッドスペースの窒素ブランケットを提供するように、液体からチューブを後退させ、その後、次いで、フラスコを１４５℃まで加熱した。ＥＧ中の０．５０Ｍ  ＡｇＮＯ３のストック溶液もまた、窒素で脱気し、次いで、溶液の４０ｍＬの注射器を調製した。次いで、ＡｇＮＯ３溶液を、１２ゲージのＴＥＦＬＯＮ（登録商標）フッ素重合体注射針を介して、２５分にわたり、一定の速度で添加した。次いで、フラスコを６０分間、その温度で保持し、その後、周囲温度まで冷却させた。
【００６９】
図１４および１５は、銀ナノワイヤ生成物の光学顕微鏡写真を示す。ナノワイヤは、少なくとも１００のワイヤの測定に基づき、８８．９±１７．１ｎｍの平均直径を有した。
【００７０】
実施例１６
３．３ｍｇ  ７．１ｍｇの塩化イットリウム（ＩＩＩ）六水和物を使用して、実施例１５の手順を繰り返した。図１６および１７は、銀ナノワイヤ生成物の光学顕微鏡写真を示す。ナノワイヤは、少なくとも１００のワイヤの測定に基づき、８９．４±１８．７ｎｍの平均直径を有した。
【００７１】
実施例１７
３００ｍＬのエチレングリコール（ＥＧ）、２．２ｇのポリビニルピロリジノン（ＰＶＰ、５５，０００重量平均分子量）、および９．２ｍｇの四塩化ハフニウムビス（テトラヒドロフラン）付加物を含有する、５００ｍＬの反応フラスコを、ＴＥＦＬＯＮ（登録商標）フッ素重合体チューブを通して、液体表面下に導入された窒素を使用して、室温で、終夜脱気した。次いで、約０．５Ｌ／分で、反応フラスコのヘッドスペースの窒素ブランケットを提供するように、液体からチューブを後退させ、その後、次いで、撹拌されたフラスコを１４５℃まで加熱した。ＥＧ中の０．５０Ｍ  ＡｇＮＯ３のストック溶液もまた、窒素で脱気し、次いで、脱気した溶液の２０ｍＬの注射器を調製した。次いで、ＡｇＮＯ３溶液を、１２ゲージのＴＥＦＬＯＮ（登録商標）フッ素重合体注射針を介して、２５分にわたり、一定の速度で添加した。次いで、フラスコを６０分間、その温度で保持し、その後、周囲温度まで冷却させた。
【００７２】
図１８は、１００のワイヤの測定に基づき、２５３．５±１３３．０ｎｍの平均直径、および８．７±５．５μｍの平均長さを有した、ナノワイヤ生成物の光学顕微鏡写真を示す。
【００７３】
実施例１８
ハフニウム含有付加物の代わりに、６．９ｍｇの四塩化ジルコニウムビス（テトラヒドロフラン）付加物を使用して、実施例１７の手順を繰り返した。図１９は、１００のワイヤの測定に基づき、１４７．３±５０．０ｎｍの平均直径、および１５．６±１２．０μｍの平均長さを有した、銀ナノワイヤ生成物の光学顕微鏡写真を示す。
【００７４】
実施例１９
３００ｍＬのエチレングリコール（ＥＧ）、２．２ｇのポリビニルピロリジノン（ＰＶＰ、５５，０００重量平均分子量）、および４．３ｍｇの塩化タンタル（Ｖ）を含有する、５００ｍＬの反応フラスコを、ＴＥＦＬＯＮ（登録商標）フッ素重合体チューブを通して、液体表面下に導入された窒素を使用して、室温で、終夜脱気した。次いで、約０．５Ｌ／分で、反応フラスコのヘッドスペースの窒素ブランケットを提供するように、液体からチューブを後退させ、その後、次いで、撹拌されたフラスコを１４５℃まで加熱した。ＥＧ中の０．５０Ｍ  ＡｇＮＯ３のストック溶液もまた、窒素で脱気し、次いで、脱気した溶液の２０ｍＬの注射器を調製した。次いで、ＡｇＮＯ３溶液を、１２ゲージのＴＥＦＬＯＮ（登録商標）フッ素重合体注射針を介して、２５分にわたり、一定の速度で添加した。次いで、フラスコを６０分間、その温度で保持し、その後、周囲温度まで冷却させた。
【００７５】
図２０は、１００のワイヤの測定に基づき、８３．１±１１．９ｎｍの平均直径、および１３．２±３．６μｍの平均長さを有する、ナノワイヤ生成物の光学顕微鏡写真を示す。
【００７６】
実施例２０
９．９ｍｇの塩化タンタル（Ｖ）を使用して、実施例１９の手順を繰り返した。図２１は、１００のワイヤの測定に基づき、２１５±１１９ｎｍの平均直径、および１０．６±６．５μｍの平均長さを有した、銀ナノワイヤ生成物の光学顕微鏡写真を示す。
【００７７】
実施例２１（比較）
２００ｍＬのエチレングリコール（ＥＧ）、１．２８ｍＬのエチレングリコール（ＥＧ）中のＦｅＣｌ２の０．００６Ｍ溶液を含有する、５００ｍＬの反応フラスコを、表面下ガラスピペットを使用して、脱気した。次いで、撹拌されたフラスコを１３５℃まで加熱し、１時間、窒素バブリングを継続し、続いて、その後、ヘッドスペースの窒素ブランケットを行った。ＥＧ中の０．０９４Ｍ  ＡｇＮＯ３、およびＥＧ中の０．２８２Ｍ  ポリビニルピロリドン（ＰＶＰ）のストック溶液もまた、窒素で脱気した。次いで、脱気したＡｇＮＯ３およびＰＶＰの溶液の６０ｍＬの注射器を調製し、次いで、１２ゲージのＴＥＦＬＯＮ（登録商標）フッ素重合体注射針を介して、１０分にわたり、一定の速度で添加した。次いで、フラスコを２．５時間、その温度で保持し、その後、氷浴中でクエンチして、室温まで冷却した。
【００７８】
得られたナノワイヤは、少なくとも１００のワイヤの測定に基づき、１２１±２７ｎｍの平均直径を有した。
【００７９】
実施例２２（比較）
３００ｍＬのエチレングリコール（ＥＧ）、２．２ｇのポリビニルピロリジノン（ＰＶＰ、５５，０００重量平均分子量）、および１．４ｇのＥＧ中の塩化スズ（ＩＩ）の６．９ｍＭ溶液を含有する、５００ｍＬの反応フラスコを、ガラスピペットを通して、液体表面下に導入された窒素を使用して、室温で、２時間、脱気した。次いで、反応フラスコのヘッドスペースの窒素ブランケットを提供するように、液体からチューブを後退させ、その後、次いで、撹拌されたフラスコを１４５℃まで加熱した。ＥＧ中の０．２８Ｍ  ＡｇＮＯ３、およびＥＧ中の０．８４Ｍ  ＰＶＰのストック溶液もまた、窒素で脱気し、次いで、脱気した溶液の２０ｍＬの注射器を調製した。次いで、ＡｇＮＯ３およびＰＶＰの溶液を、１２ゲージのＴＥＦＬＯＮ（登録商標）フッ素重合体注射針を介して、０．８ｍＬ／分の一定の速度で添加した。次いで、フラスコを１２０分間、その温度で保持し、その後、周囲温度まで冷却させた。
【００８０】
得られたナノワイヤは、少なくとも１００のワイヤの測定に基づき、７５．９±１７．１ｎｍの平均直径、および７．４±３．３μｍの平均長さを有した。
【００８１】
実施例２３
塩化タンタル（Ｖ）の代わりに、１８．７ｍｇの四塩化ハフニウムビス（テトラヒドロフラン）付加物を使用して、実施例１９の手順を繰り返した。得られたナノワイヤ生成物は、１００のワイヤの測定に基づき、２３８．１±１０２．７ｎｍの平均直径、および１１．０±７．６μｍの平均長さを有した。
【００８２】
実施例２４
塩化タンタル（Ｖ）の代わりに、１６．２ｍｇの四塩化ジルコニウムビス（テトラヒドロフラン）付加物を使用して、実施例１９の手順を繰り返した。得られたナノワイヤ生成物は、１００のワイヤの測定に基づき、２４１±９５ｎｍの平均直径、および１０．４±６．６μｍの平均長さを有した。
【００８３】
【表１】
2014507553.tif 000003
【図１】
2014507553.tif 000004
【図３】
2014507553.tif 000005
【図４】
2014507553.tif 000006
【図５】
2014507553.tif 000007
【図６】
2014507553.tif 000008
【図７】
2014507553.tif 000009
【図８】
2014507553.tif 000010
【図９】
2014507553.tif 000011
【図１０】
2014507553.tif 000012
【図１２】
2014507553.tif 000013
【図１３】
2014507553.tif 000014
【図１４】
2014507553.tif 000015
【図１５】
2014507553.tif 000016
【図１６】
2014507553.tif 000017
【図１７】
2014507553.tif 000018
【図１８】
2014507553.tif 000019
【図１９】
2014507553.tif 000020
【図２０】
2014507553.tif 000021
【図２１】
2014507553.tif 000022
【図２】
2014507553.tif 000023
【図１１】
2014507553.tif 000024
【国際調査報告】
2014507553.tif 000025
2014507553.tif 000026
2014507553.tif 000027
2014507553.tif 000028